(57)【要約】【課題】軸方向における画像の濃度差を抑制した電子写真感光体を提供すること。【解決手段】導電性基体４と、電荷発生層２と、ポリカーボネート樹脂とトリアリールアミン構造を有する電荷輸送材料とを含む電荷輸送層３と、を有し、「｜ΔＩ｜＝｜（ＩＡ１／ＩＡ２）−（ＩＢ１／ＩＢ２）」｜で表される｜ΔＩ｜が０以上０．２５以下である電子写真感光体。ただし、ＩＡ１及びＩＡ２はそれぞれ、電荷輸送層の内周面のうち導電性基体４の軸方向の一端における赤外吸収スペクトルにおける電荷輸送材料のＮ−Ｃ結合及びポリカーボネート樹脂のＣ＝Ｏ結合のピークの面積、ＩＢ１及びＩＢ２はそれぞれ、電荷輸送層の内周面のうち導電性基体４の軸方向の他端における赤外吸収スペクトルにおける電荷輸送材料のＮ−Ｃ結合及びポリカーボネート樹脂のＣ＝Ｏ結合のピークの面積である。【選択図】図１
2019060909.tif 000002
【特許請求の範囲】
【請求項１】
導電性基体と、
前記導電性基体上に配置された電荷発生層と、
前記電荷発生層上に配置され、ポリカーボネート樹脂とトリアリールアミン構造を有する電荷輸送材料とを含む電荷輸送層と、
を有し、
前記電荷輸送層の内周面のうち前記導電性基体の軸方向の一端における赤外吸収スペクトルにおいて、１５３５ｃｍ−１以上１６５０ｃｍ−１以下に現れる前記電荷輸送材料のＮ−Ｃ結合に由来する吸収ピークの面積をＩＡ１、１６７５ｃｍ−１以上１８６０ｃｍ−１以下に現れる前記ポリカーボネート樹脂のＣ＝Ｏ結合に由来する吸収ピークの面積をＩＡ２とし、かつ、前記電荷輸送層の内周面のうち前記導電性基体の軸方向の他端における赤外吸収スペクトルにおいて、１５３５ｃｍ−１以上１６５０ｃｍ−１以下に現れる前記電荷輸送材料のＮ−Ｃ結合に由来する吸収ピークの面積をＩＢ１、１６７５ｃｍ−１以上１８６０ｃｍ−１以下に現れる前記ポリカーボネート樹脂のＣ＝Ｏ結合に由来する吸収ピークの面積をＩＢ２としたとき、下記式（１）で表される｜ΔＩ｜の値が０以上０．２５以下である電子写真感光体。
式（１）：｜ΔＩ｜＝｜（ＩＡ１／ＩＡ２）−（ＩＢ１／ＩＢ２）｜
【請求項２】
前記｜ΔＩ｜の値が０以上０．１０以下である請求項１に記載の電子写真感光体。
【請求項３】
前記電荷輸送層全体に含まれる前記電荷輸送材料の含有量は、前記電荷輸送層全体に含まれる樹脂１００質量部に対し、３０質量部以上６０質量部以下である請求項１又は請求項２に記載の電子写真感光体。
【請求項４】
前記電荷輸送層全体に含まれる前記電荷輸送材料の含有量は、前記電荷輸送層全体に含まれる樹脂１００質量部に対し、３５質量部以上５０質量部以下である請求項３に記載の電子写真感光体。
【請求項５】
前記電荷輸送層全体に含まれる前記電荷輸送材料の含有量は、前記電荷輸送層全体に含まれる樹脂１００質量部に対し、４０質量部以上５０質量部以下である請求項４に記載の電子写真感光体。
【請求項６】
前記電荷輸送層の厚みは、２０μｍ以上８０μｍ以下である請求項１〜請求項５のいずれか１項に記載の電子写真感光体。
【請求項７】
前記電荷輸送層の厚みは、３０μｍ以上６０μｍ以下である請求項６に記載の電子写真感光体。
【請求項８】
前記電荷輸送層の厚みは、４０μｍ以上５０μｍ以下である請求項７に記載の電子写真感光体。
【請求項９】
前記電荷輸送層は、単層である請求項６〜請求項８のいずれか１項に記載の電子写真感光体。
【請求項１０】
前記電荷輸送層の外周面のうち前記導電性基体の軸方向の一端における赤外吸収スペクトルにおいて、１５３５ｃｍ−１以上１６５０ｃｍ−１以下に現れる前記電荷輸送材料のＮ−Ｃ結合に由来する吸収ピークの面積をＩ’Ａ１、１６７５ｃｍ−１以上１８６０ｃｍ−１以下に現れる前記ポリカーボネート樹脂のＣ＝Ｏ結合に由来する吸収ピークの面積をＩ’Ａ２とし、かつ、前記電荷輸送層の外周面のうち前記導電性基体の軸方向の他端における赤外吸収スペクトルにおいて、１５３５ｃｍ−１以上１６５０ｃｍ−１以下に現れる前記電荷輸送材料のＮ−Ｃ結合に由来する吸収ピークの面積をＩ’Ｂ１、１６７５ｃｍ−１以上１８６０ｃｍ−１以下に現れる前記ポリカーボネート樹脂のＣ＝Ｏ結合に由来する吸収ピークの面積をＩ’Ｂ２としたとき、下記式（２）で表される｜ΔＩ’｜の値が０以上０．２５以下である請求項１〜請求項９のいずれか１項に記載の電子写真感光体。
式（２）：｜ΔＩ’｜＝｜（Ｉ’Ａ１／Ｉ’Ａ２）−（Ｉ’Ｂ１／Ｉ’Ｂ２）｜
【請求項１１】
前記｜ΔＩ’｜の値が０以上０．１０以下である請求項１０に記載の電子写真感光体。
【請求項１２】
請求項１〜請求項１１のいずれか１項に記載の電子写真感光体を備え、
画像形成装置に着脱するプロセスカートリッジ。
【請求項１３】
請求項１〜請求項１１のいずれか１項に記載の電子写真感光体と、
前記電子写真感光体の表面を帯電する帯電手段と、
帯電した前記電子写真感光体の表面に静電潜像を形成する静電潜像形成手段と、
トナーを含む現像剤により、前記電子写真感光体の表面に形成された静電潜像を現像してトナー像を形成する現像手段と、
前記トナー像を記録媒体の表面に転写する転写手段と、
を備える画像形成装置。
【発明の詳細な説明】
【技術分野】
【０００１】
本発明は、電子写真感光体、プロセスカートリッジ、及び画像形成装置に関する。
【背景技術】
【０００２】
特許文献１には、支持体、該支持体上に設けられた電荷発生層、該電荷発生層上に設けられた電荷輸送層を有する電子写真感光体において、該電荷輸送層が、該電子写真感光体の表面層であり、該電荷輸送層が、特定の電荷輸送物質、および、特定の結着樹脂、を含有し、該電荷輸送層が、表面における電荷輸送物質（Ｄ）と該結着樹脂（Ｂ）との質量比（Ｄ／Ｂ）が、表面から膜厚の４／５倍の距離における電荷輸送物質（Ｄ）と該結着樹脂（Ｂ）との質量比（Ｄ／Ｂ）よりも小さい電子写真感光体が開示されている。
【先行技術文献】
【特許文献】
【０００３】
【特許文献１】特開２０１４−１６０２３９号公報
【発明の概要】
【発明が解決しようとする課題】
【０００４】
ポリカーボネート樹脂とトリアリールアミン構造を有する電荷輸送材料とを含む電荷輸送層は、例えば、前記ポリカーボネート樹脂と前記電荷輸送材料と溶媒とを含む電荷輸送層形成用塗布液に導電性基体を浸漬し、引き上げながら溶媒が除去されて形成する。
このようにして形成された電荷輸送層においては、前記電荷輸送材料における膜厚方向の分布が、導電性基体における軸方向の一端と他端とで異なることがある。
そして、電荷輸送層の内周面における前記電荷輸送材料の含有量が、導電性基体における軸方向の一端と他端とで異なると、前記一端に形成された画像と前記他端に形成された画像とで濃度差が生じることがある。
【０００５】
本発明の課題は、導電性基体と電荷発生層と電荷輸送層とを有し、電荷輸送層がポリカーボネート樹脂とトリアリールアミン構造を有する電荷輸送材料とを含む電子写真感光体において、電荷輸送層の内周面のうち導電性基体の軸方向の一端における赤外吸収スペクトルの１５３５ｃｍ−１以上１６５０ｃｍ−１以下に現れる前記電荷輸送材料のＮ−Ｃ結合に由来する吸収ピークの面積をＩＡ１、１６７５ｃｍ−１以上１８６０ｃｍ−１以下に現れる前記ポリカーボネート樹脂のＣ＝Ｏ結合に由来する吸収ピークの面積をＩＡ２とし、かつ、前記電荷輸送層の内周面のうち導電性基体の軸方向の他端における赤外吸収スペクトルの１５３５ｃｍ−１以上１６５０ｃｍ−１以下に現れる前記電荷輸送材料のＮ−Ｃ結合に由来する吸収ピークの面積をＩＢ１、１６７５ｃｍ−１以上１８６０ｃｍ−１以下に現れる前記ポリカーボネート樹脂のＣ＝Ｏ結合に由来する吸収ピークの面積をＩＢ２としたとき、「式（１）：｜ΔＩ｜＝｜（ＩＡ１／ＩＡ２）−（ＩＢ１／ＩＢ２）｜」で表される｜ΔＩ｜の値が０．２５を超える場合に比べ、導電性基体の軸方向における画像の濃度差を抑制した電子写真感光体を提供することである。
【課題を解決するための手段】
【０００６】
上記課題は、以下の手段により解決される。
【０００７】
請求項１に係る発明は、
導電性基体と、
前記導電性基体上に配置された電荷発生層と、
前記電荷発生層上に配置され、ポリカーボネート樹脂とトリアリールアミン構造を有する電荷輸送材料とを含む電荷輸送層と、
を有し、
前記電荷輸送層の内周面のうち前記導電性基体の軸方向の一端における赤外吸収スペクトルにおいて、１５３５ｃｍ−１以上１６５０ｃｍ−１以下に現れる前記電荷輸送材料のＮ−Ｃ結合に由来する吸収ピークの面積をＩＡ１、１６７５ｃｍ−１以上１８６０ｃｍ−１以下に現れる前記ポリカーボネート樹脂のＣ＝Ｏ結合に由来する吸収ピークの面積をＩＡ２とし、かつ、前記電荷輸送層の内周面のうち前記導電性基体の軸方向の他端における赤外吸収スペクトルにおいて、１５３５ｃｍ−１以上１６５０ｃｍ−１以下に現れる前記電荷輸送材料のＮ−Ｃ結合に由来する吸収ピークの面積をＩＢ１、１６７５ｃｍ−１以上１８６０ｃｍ−１以下に現れる前記ポリカーボネート樹脂のＣ＝Ｏ結合に由来する吸収ピークの面積をＩＢ２としたとき、下記式（１）で表される｜ΔＩ｜の値が０以上０．２５以下である電子写真感光体。
式（１）：｜ΔＩ｜＝｜（ＩＡ１／ＩＡ２）−（ＩＢ１／ＩＢ２）｜
【０００８】
請求項２に係る発明は、
前記｜ΔＩ｜の値が０以上０．１０以下である請求項１に記載の電子写真感光体。
【０００９】
請求項３に係る発明は、
前記電荷輸送層全体に含まれる前記電荷輸送材料の含有量は、前記電荷輸送層全体に含まれる樹脂１００質量部に対し、３０質量部以上６０質量部以下である請求項１又は請求項２に記載の電子写真感光体。
請求項４に係る発明は、
前記電荷輸送層全体に含まれる前記電荷輸送材料の含有量は、前記電荷輸送層全体に含まれる樹脂１００質量部に対し、３５質量部以上５０質量部以下である請求項３に記載の電子写真感光体。
請求項５に係る発明は、
前記電荷輸送層全体に含まれる前記電荷輸送材料の含有量は、前記電荷輸送層全体に含まれる樹脂１００質量部に対し、４０質量部以上５０質量部以下である請求項４に記載の電子写真感光体。
【００１０】
請求項６に係る発明は、
前記電荷輸送層の厚みは、２０μｍ以上８０μｍ以下である請求項１〜請求項５のいずれか１項に記載の電子写真感光体。
請求項７に係る発明は、
前記電荷輸送層の厚みは、３０μｍ以上６０μｍ以下である請求項６に記載の電子写真感光体。
請求項８に係る発明は、
前記電荷輸送層の厚みは、４０μｍ以上５０μｍ以下である請求項７に記載の電子写真感光体。
請求項９に係る発明は、
前記電荷輸送層は、単層である請求項６〜請求項８のいずれか１項に記載の電子写真感光体。
【００１１】
請求項１０に係る発明は、
前記電荷輸送層の外周面のうち前記導電性基体の軸方向の一端における赤外吸収スペクトルにおいて、１５３５ｃｍ−１以上１６５０ｃｍ−１以下に現れる前記電荷輸送材料のＮ−Ｃ結合に由来する吸収ピークの面積をＩ’Ａ１、１６７５ｃｍ−１以上１８６０ｃｍ−１以下に現れる前記ポリカーボネート樹脂のＣ＝Ｏ結合に由来する吸収ピークの面積をＩ’Ａ２とし、かつ、前記電荷輸送層の外周面のうち前記導電性基体の軸方向の他端における赤外吸収スペクトルにおいて、１５３５ｃｍ−１以上１６５０ｃｍ−１以下に現れる前記電荷輸送材料のＮ−Ｃ結合に由来する吸収ピークの面積をＩ’Ｂ１、１６７５ｃｍ−１以上１８６０ｃｍ−１以下に現れる前記ポリカーボネート樹脂のＣ＝Ｏ結合に由来する吸収ピークの面積をＩ’Ｂ２としたとき、下記式（２）で表される｜ΔＩ’｜の値が０以上０．２５以下である請求項１〜請求項９のいずれか１項に記載の電子写真感光体。
式（２）：｜ΔＩ’｜＝｜（Ｉ’Ａ１／Ｉ’Ａ２）−（Ｉ’Ｂ１／Ｉ’Ｂ２）｜
請求項１１に係る発明は、
前記｜ΔＩ’｜の値が０以上０．１０以下である請求項１０に記載の電子写真感光体。
【００１２】
請求項１２に係る発明は、
請求項１〜請求項１１のいずれか１項に記載の電子写真感光体を備え、
画像形成装置に着脱するプロセスカートリッジ。
請求項１３に係る発明は、
請求項１〜請求項１１のいずれか１項に記載の電子写真感光体と、
前記電子写真感光体の表面を帯電する帯電手段と、
帯電した前記電子写真感光体の表面に静電潜像を形成する静電潜像形成手段と、
トナーを含む現像剤により、前記電子写真感光体の表面に形成された静電潜像を現像してトナー像を形成する現像手段と、
前記トナー像を記録媒体の表面に転写する転写手段と、
を備える画像形成装置。
【発明の効果】
【００１３】
請求項１に係る発明によれば、導電性基体と電荷発生層と電荷輸送層とを有し、電荷輸送層がポリカーボネート樹脂とトリアリールアミン構造を有する電荷輸送材料とを含む電子写真感光体において、前記｜ΔＩ｜の値が０．２５を超える場合に比べ、導電性基体の軸方向における画像の濃度差を抑制した電子写真感光体が提供される。
【００１４】
請求項２に係る発明によれば、前記｜ΔＩ｜の値が０．１０を超える場合に比べ、導電性基体の軸方向における画像の濃度差を抑制した電子写真感光体が提供される。
【００１５】
請求項３に係る発明によれば、電荷輸送層全体に含まれる電荷輸送材料の含有量が電荷輸送層全体に含まれる樹脂１００質量部に対し３０質量部以上６０質量部以下である電子写真感光体において、前記｜ΔＩ｜の値が０．２５を超える場合に比べ、導電性基体の軸方向における画像の濃度差を抑制した電子写真感光体が提供される。
請求項４に係る発明によれば、電荷輸送層全体に含まれる電荷輸送材料の含有量が電荷輸送層全体に含まれる樹脂１００質量部に対し３５質量部以上５０質量部以下である電子写真感光体において、前記｜ΔＩ｜の値が０．２５を超える場合に比べ、導電性基体の軸方向における画像の濃度差を抑制した電子写真感光体が提供される。
請求項５に係る発明によれば、電荷輸送層全体に含まれる電荷輸送材料の含有量が電荷輸送層全体に含まれる樹脂１００質量部に対し４０質量部以上６０質量部以下である電子写真感光体において、前記｜ΔＩ｜の値が０．２５を超える場合に比べ、導電性基体の軸方向における画像の濃度差を抑制した電子写真感光体が提供される。
【００１６】
請求項６に係る発明によれば、電荷輸送層の厚みが２０μｍ以上８０μｍ以下である電子写真感光体において、前記｜ΔＩ｜の値が０．２５を超える場合に比べ、導電性基体の軸方向における画像の濃度差を抑制した電子写真感光体が提供される。
請求項７に係る発明によれば、電荷輸送層の厚みが３０μｍ以上６０μｍ以下である電子写真感光体において、前記｜ΔＩ｜の値が０．２５を超える場合に比べ、導電性基体の軸方向における画像の濃度差を抑制した電子写真感光体が提供される。
請求項８に係る発明によれば、電荷輸送層の厚みが４０μｍ以上５０μｍ以下である電子写真感光体において、前記｜ΔＩ｜の値が０．２５を超える場合に比べ、導電性基体の軸方向における画像の濃度差を抑制した電子写真感光体が提供される。
請求項９に係る発明によれば、電荷輸送層が単層であり、かつ、前記｜ΔＩ｜の値が０．２５を超える場合に比べ、電子写真感光体の軸方向における偏摩耗を抑制するとともに、導電性基体の軸方向における画像の濃度差を抑制した電子写真感光体が提供される。
【００１７】
請求項１０に係る発明によれば、前記｜ΔＩ’｜の値が０．２５を超える場合に比べ、電子写真感光体の軸方向における偏摩耗を抑制した電子写真感光体が提供される。
請求項１１に係る発明によれば、前記｜ΔＩ’｜の値が０．１０を超える場合に比べ、電子写真感光体の軸方向における偏摩耗を抑制した電子写真感光体が提供される。
【００１８】
請求項１２又は１３に係る発明によれば、導電性基体と電荷発生層と電荷輸送層とを有し、電荷輸送層がポリカーボネート樹脂とトリアリールアミン構造を有する電荷輸送材料とを含み、かつ、前記ΔＩの値が０．２５を超える電子写真感光体を備えるプロセスカートリッジ又は画像形成装置に比べ、導電性基体の軸方向における画像の濃度差を抑制した電子写真感光体を備えるプロセスカートリッジ又は画像形成装置が提供される。
【図面の簡単な説明】
【００１９】
【図１】本実施形態の電子写真感光体の層構成の一例を示す模式断面図である。
【図２】本実施形態に係る画像形成装置の一例を示す概略構成図である。
【図３】本実施形態に係る画像形成装置の他の例を示す概略構成図である。
【発明を実施するための形態】
【００２０】
以下、本発明の一例である実施形態について説明する。
【００２１】
＜電子写真感光体＞
本実施形態に係る電子写真感光体（以下「感光体」ともいう）は、導電性基体と、導電性基体上に配置された電荷発生層と、電荷発生層上に配置された電荷輸送層と、を有する。
また、電荷輸送層は、ポリカーボネート樹脂（以下「特定樹脂」ともいう）と、トリアリールアミン構造を有する電荷輸送材料（以下「特定電荷輸送材料」ともいう）と、を含む。そして、上記電荷輸送層における下記式（１）で表される｜ΔＩ｜の値（以下「｜ΔＩ｜値」ともいう）が０以上０．２５以下である。
式（１）：｜ΔＩ｜＝｜（ＩＡ１／ＩＡ２）−（ＩＢ１／ＩＢ２）｜
【００２２】
ここで、上記式（１）中「ＩＡ１」は、電荷輸送層の内周面のうち導電性基体の軸方向（以下、単に「軸方向」ともいう）の一端における赤外吸収スペクトルにおいて、１５３５ｃｍ−１以上１６５０ｃｍ−１以下に現れる特定電荷輸送材料のトリアリールアミン構造におけるＮ−Ｃ結合に由来する吸収ピークの面積である。
「ＩＡ２」は、電荷輸送層の内周面のうち軸方向の一端における赤外吸収スペクトルにおいて、１６７５ｃｍ−１以上１８６０ｃｍ−１以下に現れる特定樹脂のＣ＝Ｏ結合に由来する吸収ピークの面積である。
「ＩＢ１」は、電荷輸送層の内周面のうち軸方向の他端における赤外吸収スペクトルにおいて、１５３５ｃｍ−１以上１６５０ｃｍ−１以下に現れる特定電荷輸送材料のトリアリールアミン構造におけるＮ−Ｃ結合に由来する吸収ピークの面積である。
「ＩＢ２」は、電荷輸送層の内周面のうち軸方向の他端における赤外吸収スペクトルにおいて、１６７５ｃｍ−１以上１８６０ｃｍ−１以下に現れる特定樹脂のＣ＝Ｏ結合に由来する吸収ピークの面積である。
【００２３】
なお、「電荷輸送層の内周面」とは、電荷輸送層における導電性基体側の面をいう。
また、「軸方向の一端」及び「軸方向の他端」は、具体的には、電荷輸送層における軸方向の両端からそれぞれ５０ｍｍの位置をいう。
【００２４】
「１５３５ｃｍ−１以上１６５０ｃｍ−１以下に現れる特定電荷輸送材料のトリアリールアミン構造におけるＮ−Ｃ結合に由来する吸収ピークの面積」とは、赤外吸収スペクトルの１５３５ｃｍ−１以上１６５０ｃｍ−１以下の領域に現れた吸収ピークのうち、特定電荷輸送材料のトリアリールアミン構造におけるＮ−Ｃ結合に由来する吸収ピークのみの面積を意味する。つまり、１５３５ｃｍ−１以上１６５０ｃｍ−１以下の領域に他の結合に由来する吸収ピークが重なる場合は、重なった吸収ピーク群のうち特定電荷輸送材料のトリアリールアミン構造におけるＮ−Ｃ結合に由来する吸収ピークのみの面積を求める。同様に、「１６７５ｃｍ−１以上１８６０ｃｍ−１以下に現れる特定樹脂のＣ＝Ｏ結合に由来する吸収ピークの面積」とは、赤外吸収スペクトルの１６７５ｃｍ−１以上１８６０ｃｍ−１以下の領域に現れた吸収ピークのうち、特定樹脂のＣ＝Ｏ結合に由来する吸収ピークのみの面積を意味する。
また、｜ΔＩ｜値は、電荷輸送層の内周面に存在する特定電荷輸送材料の量が、軸方向の一端と他端とで、どの程度異なるかを示す値であり、その差が大きいほど｜ΔＩ｜値が大きな値を示す。
【００２５】
前記「ＩＡ１」、「ＩＡ２」、「ＩＢ１」、及び「ＩＢ２」の測定は、以下の方法で行う。
具体的には、感光体の軸方向両端部からそれぞれ５０ｃｍの位置（すなわち、一端及び他端）で周方向に４点ずつにおいて、電荷輸送層を感光体から剥離させて内周面を露出させ、露出した電荷輸送層の内周面の赤外吸収スペクトルをそれぞれ測定する。
なお、赤外吸収スペクトルは、全反射測定法（すなわちＡＴＲ法）によりフーリエ変換赤外分光分析（ＦＴ−ＩＲ測定）を行うことで得られる。具体的には、測定装置として赤外分光分析装置（サーモフィッシャー社製ＮＩＣＯＬＥＴ６７００ＦＴ−ＩＲ）を用い、測定領域：６５０ｃｍ−１〜４０００ｃｍ−１、分解能：４ｃｍ−１、積算回数：３２回、屈折媒質：ＺｎＳｅ、測定深度：２μｍの条件で測定を行う。
【００２６】
上記測定で得られた赤外吸収スペクトルのうち、電荷輸送層の軸方向の一端における内周面の赤外吸収スペクトルから、１５３５ｃｍ−１以上１６５０ｃｍ−１以下に現れる特定電荷輸送材料のトリアリールアミン構造におけるＮ−Ｃ結合に由来する吸収ピークの面積及び１６７５ｃｍ−１以上１８６０ｃｍ−１以下に現れる特定樹脂のＣ＝Ｏ結合に由来する吸収ピークの面積をそれぞれ求めて平均したものを、それぞれ「ＩＡ１」及び「ＩＡ２」とする。
また、上記測定で得られた赤外吸収スペクトルのうち、電荷輸送層の軸方向の他端における内周面の赤外吸収スペクトルから、１５３５ｃｍ−１以上１６５０ｃｍ−１以下に現れる特定電荷輸送材料のトリアリールアミン構造におけるＮ−Ｃ結合に由来する吸収ピークの面積及び１６７５ｃｍ−１以上１８６０ｃｍ−１以下に現れる特定樹脂のＣ＝Ｏ結合に由来する吸収ピークの面積をそれぞれ求めて平均したものを、それぞれ「ＩＢ１」及び「ＩＢ２」とする。
【００２７】
本実施形態に係る感光体は、｜ΔＩ｜値が０．２５以下であることにより、軸方向における画像の濃度差が抑制される。その理由は定かでは無いが、以下のように推測される。
【００２８】
特定樹脂と特定電荷輸送材料とを含む電荷輸送層は、例えば、前記特定樹脂と前記特定電荷輸送材料と溶媒とを含む電荷輸送層形成用塗布液に塗布対象物（つまり、電荷発生層が形成された導電性基体）を浸漬し、引き上げて形成する。その場合、塗布対象物である導電性基体の下端部が電荷輸送層形成用塗布液に浸漬した状態で、導電性基体の上端部に形成された塗膜から溶媒が除去され始める。その一方で、導電性基体の下端部に形成された塗膜からの溶媒の除去は、導電性基体が引き上げられて電荷輸送層形成用塗布液に接触していない状態で行われる。
【００２９】
ここで、塗膜から溶媒が除去される際には、「溶媒の気化熱」として導電性基体から熱が奪われる。熱が奪われることで導電性基体の温度が下がると、塗膜のうち導電性基体側（すなわち内周面側）が特に冷却され、塗膜の内周面側における特定電荷輸送材料の溶解度が低下して先に固化することで、内周面側に特定電荷輸送材料が偏在しやすくなる。
そのため、導電性基体の上端部における塗膜から溶媒が除去される際には、導電性基体の下端部が浸漬している電荷輸送層形成用塗布液から熱が供給されるため、「溶媒の気化熱」として熱が奪われても、導電性基体の温度が下がりにくい。これに対し、導電性基体の下端部における塗膜から溶媒が除去される際には、導電性基体が電荷輸送層形成用塗布液に接触していないため、導電性基体の温度が下がりやすい。このように、導電性基体の上端部と下端部とで、塗膜から溶媒が除去される際における導電性基体の温度が大きく異なると、特定電荷輸送材料における膜厚方向の分布が大きく異なる（つまり、｜ΔＩ｜値が大きい）電荷輸送層が得られやすくなる。
【００３０】
そして、｜ΔＩ｜値が大きい電荷輸送層では、電荷輸送層の内周面側（すなわち電荷発生層側）における特定電荷輸送材料の含有量が、軸方向の一端と他端とで異なる。そのため、軸方向の一端と他端とで、電荷発生層から電荷輸送層への電荷注入性が異なり、その結果、得られた画像における濃度にも差が出ると推測される。
【００３１】
これに対して、本実施形態では、｜ΔＩ｜値が０．２５以下である。つまり、電荷輸送層の内周面側における特定電荷輸送材料の含有量について、軸方向の一端と他端との差が小さい。そのため、従来のように特定電荷輸送材料における膜厚方向の分布が軸方向の一端と他端とで異なる（つまり、｜ΔＩ｜値が０．２５を超える）電荷輸送層を有する感光体に比べて、軸方向における画像の濃度差が抑制される。
【００３２】
以上のようにして、本実施形態の感光体では、軸方向における画像の濃度差が抑制されるものと推測される。
【００３３】
以下、図面を参照しつつ、本実施形態に係る電子写真感光体を詳細に説明する。
図１は、本実施形態に係る電子写真感光体の層構成の一例を模式的に示す概略部分断面図である。
【００３４】
図１に示す感光体７Ａは、導電性基体４上に、下引層１、電荷発生層２、及び電荷輸送層３がこの順序で積層された構造を有する。そして、電荷発生層２及び電荷輸送層３が感光層５を構成している。
なお、感光体７Ａは、下引層１が設けられていない層構成であってもよい。また、感光体７Ａは、必要に応じてその他の層を設けてもよい。その他の層としては、例えば、電荷輸送層３の外周面に設けられる保護層等が挙げられる。
【００３５】
以下、本実施形態に係る電子写真感光体の一例として、図１に示す感光体７Ａの各層について詳細に説明する。なお、符号は省略して説明する。
【００３６】
（導電性基体）
導電性基体としては、例えば、金属（アルミニウム、銅、亜鉛、クロム、ニッケル、モリブデン、バナジウム、インジウム、金、白金等）又は合金（ステンレス鋼等）を含む金属板、金属ドラム、及び金属ベルト等が挙げられる。また、導電性基体としては、例えば、導電性化合物（例えば導電性ポリマー、酸化インジウム等）、金属（例えばアルミニウム、パラジウム、金等）又は合金を塗布、蒸着又はラミネートした紙、樹脂フィルム、ベルト等も挙げられる。ここで、「導電性」とは体積抵抗率が１０１３Ωｃｍ未満であることをいう。
【００３７】
導電性基体の表面は、電子写真感光体がレーザプリンタに使用される場合、レーザ光を照射する際に生じる干渉縞を抑制する目的で、中心線平均粗さＲａで０．０４μｍ以上０．５μｍ以下に粗面化されていることが好ましい。なお、非干渉光を光源に用いる場合、干渉縞防止の粗面化は、特に必要ないが、導電性基体の表面の凹凸による欠陥の発生を抑制するため、より長寿命化に適する。
【００３８】
粗面化の方法としては、例えば、研磨剤を水に懸濁させて支持体に吹き付けることによって行う湿式ホーニング、回転する砥石に導電性基体を圧接し、連続的に研削加工を行うセンタレス研削、陽極酸化処理等が挙げられる。
【００３９】
粗面化の方法としては、導電性基体の表面を粗面化することなく、導電性又は半導電性粉体を樹脂中に分散させて、導電性基体の表面上に層を形成し、その層中に分散させる粒子により粗面化する方法も挙げられる。
【００４０】
陽極酸化による粗面化処理は、金属製（例えばアルミニウム製）の導電性基体を陽極とし電解質溶液中で陽極酸化することにより導電性基体の表面に酸化膜を形成するものである。電解質溶液としては、例えば、硫酸溶液、シュウ酸溶液等が挙げられる。しかし、陽極酸化により形成された多孔質陽極酸化膜は、そのままの状態では化学的に活性であり、汚染され易く、環境による抵抗変動も大きい。そこで、多孔質陽極酸化膜に対して、酸化膜の微細孔を加圧水蒸気又は沸騰水中（ニッケル等の金属塩を加えてもよい）で水和反応による体積膨張でふさぎ、より安定な水和酸化物に変える封孔処理を行うことが好ましい。
【００４１】
陽極酸化膜の膜厚は、例えば、０．３μｍ以上１５μｍ以下が好ましい。この膜厚が上記範囲内にあると、注入に対するバリア性が発揮される傾向があり、また繰り返し使用による残留電位の上昇が抑えられる傾向にある。
【００４２】
導電性基体には、酸性処理液による処理又はベーマイト処理を施してもよい。
酸性処理液による処理は、例えば、以下のようにして実施される。先ず、リン酸、クロム酸及びフッ酸を含む酸性処理液を調製する。酸性処理液におけるリン酸、クロム酸及びフッ酸の配合割合は、例えば、リン酸が１０質量％以上１１質量％以下の範囲、クロム酸が３質量％以上５質量％以下の範囲、フッ酸が０．５質量％以上２質量％以下の範囲であって、これらの酸全体の濃度は１３．５質量％以上１８質量％以下の範囲がよい。処理温度は例えば４２℃以上４８℃以下が好ましい。被膜の膜厚は、０．３μｍ以上１５μｍ以下が好ましい。
【００４３】
ベーマイト処理は、例えば９０℃以上１００℃以下の純水中に５分から６０分間浸漬すること、又は９０℃以上１２０℃以下の加熱水蒸気に５分から６０分間接触させて行う。被膜の膜厚は、０．１μｍ以上５μｍ以下が好ましい。これをさらにアジピン酸、硼酸、硼酸塩、燐酸塩、フタル酸塩、マレイン酸塩、安息香酸塩、酒石酸塩、クエン酸塩等の被膜溶解性の低い電解質溶液を用いて陽極酸化処理してもよい。
【００４４】
（下引層）
下引層は、例えば、無機粒子と結着樹脂とを含む層である。
【００４５】
無機粒子としては、例えば、粉体抵抗（体積抵抗率）１０２Ωｃｍ以上１０１１Ωｃｍ以下の無機粒子が挙げられる。
これらの中でも、上記抵抗値を有する無機粒子としては、例えば、酸化錫粒子、酸化チタン粒子、酸化亜鉛粒子、酸化ジルコニウム粒子等の金属酸化物粒子がよく、特に、酸化亜鉛粒子が好ましい。
【００４６】
無機粒子のＢＥＴ法による比表面積は、例えば、１０ｍ２／ｇ以上がよい。
無機粒子の体積平均粒径は、例えば、５０ｎｍ以上２０００ｎｍ以下（好ましくは６０ｎｍ以上１０００ｎｍ以下）がよい。
【００４７】
無機粒子の含有量は、例えば、結着樹脂に対して、１０質量％以上８０質量％以下であることが好ましく、より好ましくは４０質量％以上８０質量％以下である。
【００４８】
無機粒子は、表面処理が施されていてもよい。無機粒子は、表面処理の異なるもの、又は、粒子径の異なるものを２種以上混合して用いてもよい。
【００４９】
表面処理剤としては、例えば、シランカップリング剤、チタネート系カップリング剤、アルミニウム系カップリング剤、界面活性剤等が挙げられる。特に、シランカップリング剤が好ましく、アミノ基を有するシランカップリング剤がより好ましい。
【００５０】
アミノ基を有するシランカップリング剤としては、例えば、３−アミノプロピルトリエトキシシラン、Ｎ−２−（アミノエチル）−３−アミノプロピルトリメトキシシラン、Ｎ−２−（アミノエチル）−３−アミノプロピルメチルジメトキシシラン、Ｎ，Ｎ−ビス（２−ヒドロキシエチル）−３−アミノプロピルトリエトキシシラン等が挙げられるが、これらに限定されるものではない。
【００５１】
シランカップリング剤は、２種以上混合して使用してもよい。例えば、アミノ基を有するシランカップリング剤と他のシランカップリング剤とを併用してもよい。この他のシランカップリング剤としては、例えば、ビニルトリメトキシシラン、３−メタクリルオキシプロピル−トリス（２−メトキシエトキシ）シラン、２−（３，４−エポキシシクロヘキシル）エチルトリメトキシシラン、３−グリシドキシプロピルトリメトキシシラン、ビニルトリアセトキシシラン、３−メルカプトプロピルトリメトキシシラン、３−アミノプロピルトリエトキシシラン、Ｎ−２−（アミノエチル）−３−アミノプロピルトリメトキシシラン、Ｎ−２−（アミノエチル）−３−アミノプロピルメチルジメトキシシラン、Ｎ，Ｎ−ビス（２−ヒドロキシエチル）−３−アミノプロピルトリエトキシシラン、３−クロロプロピルトリメトキシシラン等が挙げられるが、これらに限定されるものではない。
【００５２】
表面処理剤による表面処理方法は、公知の方法であればいかなる方法でもよく、乾式法又は湿式法のいずれでもよい。
【００５３】
表面処理剤の処理量は、例えば、無機粒子に対して０．５質量％以上１０質量％以下が好ましい。
【００５４】
ここで、下引層は、無機粒子と共に電子受容性化合物（アクセプター化合物）を含有することが、電気特性の長期安定性、キャリアブロック性が高まる観点からよい。
【００５５】
電子受容性化合物としては、例えば、クロラニル、ブロモアニル等のキノン系化合物；テトラシアノキノジメタン系化合物；２，４，７−トリニトロフルオレノン、２，４，５，７−テトラニトロ−９−フルオレノン等のフルオレノン化合物；２−（４−ビフェニル）−５−（４−ｔ−ブチルフェニル）−１，３，４−オキサジアゾール、２，５−ビス（４−ナフチル）−１，３，４−オキサジアゾール、２，５−ビス（４−ジエチルアミノフェニル）−１，３，４オキサジアゾール等のオキサジアゾール系化合物；キサントン系化合物；チオフェン化合物；３，３’，５，５’テトラ−ｔ−ブチルジフェノキノン等のジフェノキノン化合物；等の電子輸送性物質等が挙げられる。
特に、電子受容性化合物としては、アントラキノン構造を有する化合物が好ましい。アントラキノン構造を有する化合物としては、例えば、ヒドロキシアントラキノン化合物、アミノアントラキノン化合物、アミノヒドロキシアントラキノン化合物等が好ましく、具体的には、例えば、アントラキノン、アリザリン、キニザリン、アントラルフィン、プルプリン等が好ましい。
【００５６】
電子受容性化合物は、下引層中に無機粒子と共に分散して含まれていてもよいし、無機粒子の表面に付着した状態で含まれていてもよい。
【００５７】
電子受容性化合物を無機粒子の表面に付着させる方法としては、例えば、乾式法、又は、湿式法が挙げられる。
【００５８】
乾式法は、例えば、無機粒子をせん断力の大きなミキサ等で攪拌しながら、直接又は有機溶媒に溶解させた電子受容性化合物を滴下、乾燥空気や窒素ガスとともに噴霧させて、電子受容性化合物を無機粒子の表面に付着する方法である。電子受容性化合物の滴下又は噴霧するときは、溶剤の沸点以下の温度で行うことがよい。電子受容性化合物を滴下又は噴霧した後、更に１００℃以上で焼き付けを行ってもよい。焼き付けは電子写真特性が得られる温度、時間であれば特に制限されない。
【００５９】
湿式法は、例えば、攪拌、超音波、サンドミル、アトライター、ボールミル等により、無機粒子を溶剤中に分散しつつ、電子受容性化合物を添加し、攪拌又は分散した後、溶剤除去して、電子受容性化合物を無機粒子の表面に付着する方法である。溶剤除去方法は、例えば、ろ過又は蒸留により留去される。溶剤除去後には、更に１００℃以上で焼き付けを行ってもよい。焼き付けは電子写真特性が得られる温度、時間であれば特に限定されない。湿式法においては、電子受容性化合物を添加する前に無機粒子の含有水分を除去してもよく、その例として溶剤中で攪拌加熱しながら除去する方法、溶剤と共沸させて除去する方法が挙げられる。
【００６０】
なお、電子受容性化合物の付着は、表面処理剤による表面処理を無機粒子に施す前又は後に行ってよく、電子受容性化合物の付着と表面処理剤による表面処理と同時に行ってもよい。
【００６１】
電子受容性化合物の含有量は、例えば、無機粒子に対して０．０１質量％以上２０質量％以下がよく、好ましくは０．０１質量％以上１０質量％以下である。
【００６２】
下引層に用いる結着樹脂としては、例えば、アセタール樹脂（例えばポリビニルブチラール等）、ポリビニルアルコール樹脂、ポリビニルアセタール樹脂、カゼイン樹脂、ポリアミド樹脂、セルロース樹脂、ゼラチン、ポリウレタン樹脂、ポリエステル樹脂、不飽和ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、尿素樹脂、フェノール樹脂、フェノール−ホルムアルデヒド樹脂、メラミン樹脂、ウレタン樹脂、アルキド樹脂、エポキシ樹脂等の公知の高分子化合物；ジルコニウムキレート化合物；チタニウムキレート化合物；アルミニウムキレート化合物；チタニウムアルコキシド化合物；有機チタニウム化合物；シランカップリング剤等の公知の材料が挙げられる。
下引層に用いる結着樹脂としては、例えば、電荷輸送性基を有する電荷輸送性樹脂、導電性樹脂（例えばポリアニリン等）等も挙げられる。
【００６３】
これらの中でも、下引層に用いる結着樹脂としては、上層の塗布溶剤に不溶な樹脂が好適であり、特に、尿素樹脂、フェノール樹脂、フェノール−ホルムアルデヒド樹脂、メラミン樹脂、ウレタン樹脂、不飽和ポリエステル樹脂、アルキド樹脂、エポキシ樹脂等の熱硬化性樹脂；ポリアミド樹脂、ポリエステル樹脂、ポリエーテル樹脂、メタクリル樹脂、アクリル樹脂、ポリビニルアルコール樹脂及びポリビニルアセタール樹脂からなる群から選択される少なくとも１種の樹脂と硬化剤との反応により得られる樹脂が好適である。
これら結着樹脂を２種以上組み合わせて使用する場合には、その混合割合は、必要に応じて設定される。
【００６４】
下引層には、電気特性向上、環境安定性向上、画質向上のために種々の添加剤を含んでいてもよい。
添加剤としては、多環縮合系、アゾ系等の電子輸送性顔料、ジルコニウムキレート化合物、チタニウムキレート化合物、アルミニウムキレート化合物、チタニウムアルコキシド化合物、有機チタニウム化合物、シランカップリング剤等の公知の材料が挙げられる。シランカップリング剤は前述のように無機粒子の表面処理に用いられるが、添加剤として更に下引層に添加してもよい。
【００６５】
添加剤としてのシランカップリング剤としては、例えば、ビニルトリメトキシシラン、３−メタクリルオキシプロピル−トリス（２−メトキシエトキシ）シラン、２−（３，４−エポキシシクロヘキシル）エチルトリメトキシシラン、３−グリシドキシプロピルトリメトキシシラン、ビニルトリアセトキシシラン、３−メルカプトプロピルトリメトキシシラン、３−アミノプロピルトリエトキシシラン、Ｎ−２−（アミノエチル）−３−アミノプロピルトリメトキシシラン、Ｎ−２−（アミノエチル）−３−アミノプロピルメチルメトキシシラン、Ｎ，Ｎ−ビス（２−ヒドロキシエチル）−３−アミノプロピルトリエトキシシラン、３−クロロプロピルトリメトキシシラン等が挙げられる。
【００６６】
ジルコニウムキレート化合物としては、例えば、ジルコニウムブトキシド、ジルコニウムアセト酢酸エチル、ジルコニウムトリエタノールアミン、アセチルアセトネートジルコニウムブトキシド、アセト酢酸エチルジルコニウムブトキシド、ジルコニウムアセテート、ジルコニウムオキサレート、ジルコニウムラクテート、ジルコニウムホスホネート、オクタン酸ジルコニウム、ナフテン酸ジルコニウム、ラウリン酸ジルコニウム、ステアリン酸ジルコニウム、イソステアリン酸ジルコニウム、メタクリレートジルコニウムブトキシド、ステアレートジルコニウムブトキシド、イソステアレートジルコニウムブトキシド等が挙げられる。
【００６７】
チタニウムキレート化合物としては、例えば、テトライソプロピルチタネート、テトラノルマルブチルチタネート、ブチルチタネートダイマー、テトラ（２−エチルヘキシル）チタネート、チタンアセチルアセトネート、ポリチタンアセチルアセトネート、チタンオクチレングリコレート、チタンラクテートアンモニウム塩、チタンラクテート、チタンラクテートエチルエステル、チタントリエタノールアミネート、ポリヒドロキシチタンステアレート等が挙げられる。
【００６８】
アルミニウムキレート化合物としては、例えば、アルミニウムイソプロピレート、モノブトキシアルミニウムジイソプロピレート、アルミニウムブチレート、ジエチルアセトアセテートアルミニウムジイソプロピレート、アルミニウムトリス（エチルアセトアセテート）等が挙げられる。
【００６９】
これらの添加剤は、単独で、又は複数の化合物の混合物若しくは重縮合物として用いてもよい。
【００７０】
下引層は、ビッカース硬度が３５以上であることがよい。
下引層の表面粗さ（十点平均粗さ）は、モアレ像抑制のために、使用される露光用レーザ波長λの１／（４ｎ）（ｎは上層の屈折率）から１／２までに調整されていることがよい。
表面粗さ調整のために下引層中に樹脂粒子等を添加してもよい。樹脂粒子としてはシリコーン樹脂粒子、架橋型ポリメタクリル酸メチル樹脂粒子等が挙げられる。また、表面粗さ調整のために下引層の表面を研磨してもよい。研磨方法としては、バフ研磨、サンドブラスト処理、湿式ホーニング、研削処理等が挙げられる。
【００７１】
下引層の形成は、特に制限はなく、周知の形成方法が利用されるが、例えば、上記成分を溶剤に加えた下引層形成用塗布液の塗膜を形成し、当該塗膜を乾燥し、必要に応じて加熱することで行う。
【００７２】
下引層形成用塗布液を調製するための溶剤としては、公知の有機溶剤、例えば、アルコール系溶剤、芳香族炭化水素溶剤、ハロゲン化炭化水素溶剤、ケトン系溶剤、ケトンアルコール系溶剤、エーテル系溶剤、エステル系溶剤等が挙げられる。
これらの溶剤として具体的には、例えば、メタノール、エタノール、ｎ−プロパノール、ｉｓｏ−プロパノール、ｎ−ブタノール、ベンジルアルコール、メチルセルソルブ、エチルセルソルブ、アセトン、メチルエチルケトン、シクロヘキサノン、酢酸メチル、酢酸エチル、酢酸ｎ−ブチル、ジオキサン、テトラヒドロフラン、メチレンクロライド、クロロホルム、クロロベンゼン、トルエン等の通常の有機溶剤が挙げられる。
【００７３】
下引層形成用塗布液を調製するときの無機粒子の分散方法としては、例えば、ロールミル、ボールミル、振動ボールミル、アトライター、サンドミル、コロイドミル、ペイントシェーカー等の公知の方法が挙げられる。
【００７４】
下引層形成用塗布液を導電性基体上に塗布する方法としては、例えば、ブレード塗布法、ワイヤーバー塗布法、スプレー塗布法、浸漬塗布法、ビード塗布法、エアーナイフ塗布法、カーテン塗布法等の通常の方法が挙げられる。
【００７５】
下引層の膜厚は、例えば、好ましくは１５μｍ以上、より好ましくは２０μｍ以上５０μｍ以下の範囲内に設定される。
【００７６】
（中間層）
図示は省略するが、下引層と感光層との間に中間層をさらに設けてもよい。
中間層は、例えば、樹脂を含む層である。中間層に用いる樹脂としては、例えば、アセタール樹脂（例えばポリビニルブチラール等）、ポリビニルアルコール樹脂、ポリビニルアセタール樹脂、カゼイン樹脂、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール−ホルムアルデヒド樹脂、メラミン樹脂等の高分子化合物が挙げられる。
中間層は、有機金属化合物を含む層であってもよい。中間層に用いる有機金属化合物としては、ジルコニウム、チタニウム、アルミニウム、マンガン、ケイ素等の金属原子を含有する有機金属化合物等が挙げられる。
これらの中間層に用いる化合物は、単独で又は複数の化合物の混合物若しくは重縮合物として用いてもよい。
【００７７】
これらの中でも、中間層は、ジルコニウム原子又はケイ素原子を含有する有機金属化合物を含む層であることが好ましい。
【００７８】
中間層の形成は、特に制限はなく、周知の形成方法が利用されるが、例えば、上記成分を溶剤に加えた中間層形成用塗布液の塗膜を形成し、当該塗膜を乾燥、必要に応じて加熱することで行う。
中間層を形成する塗布方法としては、浸漬塗布法、突き上げ塗布法、ワイヤーバー塗布法、スプレー塗布法、ブレード塗布法、ナイフ塗布法、カーテン塗布法等の通常の方法が用いられる。
【００７９】
中間層の膜厚は、例えば、好ましくは０．１μｍ以上３μｍ以下の範囲に設定される。なお、中間層を下引層として使用してもよい。
【００８０】
（電荷発生層）
電荷発生層は、例えば、電荷発生材料と結着樹脂とを含む層である。また、電荷発生層は、電荷発生材料の蒸着層であってもよい。電荷発生材料の蒸着層は、ＬＥＤ（Ｌｉｇｈｔ  Ｅｍｉｔｔｉｎｇ  Ｄｉｏｄｅ）、有機ＥＬ（Ｅｌｅｃｔｒｏ−Ｌｕｍｉｎｅｓｃｅｎｃｅ）イメージアレー等の非干渉性光源を用いる場合に好適である。
【００８１】
電荷発生材料としては、ビスアゾ、トリスアゾ等のアゾ顔料；ジブロモアントアントロン等の縮環芳香族顔料；ペリレン顔料；ピロロピロール顔料；フタロシアニン顔料；酸化亜鉛；三方晶系セレン等が挙げられる。
【００８２】
これらの中でも、近赤外域のレーザ露光に対応させるためには、電荷発生材料としては、金属フタロシアニン顔料、又は無金属フタロシアニン顔料を用いることが好ましい。具体的には、例えば、特開平５−２６３００７号公報、特開平５−２７９５９１号公報等に開示されたヒドロキシガリウムフタロシアニン；特開平５−９８１８１号公報等に開示されたクロロガリウムフタロシアニン；特開平５−１４０４７２号公報、特開平５−１４０４７３号公報等に開示されたジクロロスズフタロシアニン；特開平４−１８９８７３号公報等に開示されたチタニルフタロシアニンがより好ましい。
【００８３】
一方、近紫外域のレーザ露光に対応させるためには、電荷発生材料としては、ジブロモアントアントロン等の縮環芳香族顔料；チオインジゴ系顔料；ポルフィラジン化合物；酸化亜鉛；三方晶系セレン；特開２００４−７８１４７号公報、特開２００５−１８１９９２号公報に開示されたビスアゾ顔料等が好ましい。
【００８４】
４５０ｎｍ以上７８０ｎｍ以下に発光の中心波長があるＬＥＤ，有機ＥＬイメージアレー等の非干渉性光源を用いる場合にも、上記電荷発生材料を用いてもよいが、解像度の観点より、感光層を２０μｍ以下の薄膜で用いるときには、感光層中の電界強度が高くなり、基体からの電荷注入による帯電低下、いわゆる黒点と呼ばれる画像欠陥を生じやすくなる。これは、三方晶系セレン、フタロシアニン顔料等のｐ−型半導体で暗電流を生じやすい電荷発生材料を用いたときに顕著となる。
【００８５】
これに対し、電荷発生材料として、縮環芳香族顔料、ペリレン顔料、アゾ顔料等のｎ−型半導体を用いた場合、暗電流を生じ難く、薄膜にしても黒点と呼ばれる画像欠陥を抑制し得る。ｎ−型の電荷発生材料としては、例えば、特開２０１２−１５５２８２号公報の段落［０２８８］〜［０２９１］に記載された化合物（ＣＧ−１）〜（ＣＧ−２７）が挙げられるがこれに限られるものではない。
なお、ｎ−型の判定は、通常使用されるタイムオブフライト法を用い、流れる光電流の極性によって判定され、正孔よりも電子をキャリアとして流しやすいものをｎ−型とする。
【００８６】
電荷発生層に用いる結着樹脂としては、広範な絶縁性樹脂から選択され、また、結着樹脂としては、ポリ−Ｎ−ビニルカルバゾール、ポリビニルアントラセン、ポリビニルピレン、ポリシラン等の有機光導電性ポリマーから選択してもよい。
結着樹脂としては、例えば、ポリビニルブチラール樹脂、ポリアリレート樹脂（ビスフェノール類と芳香族２価カルボン酸の重縮合体等）、ポリカーボネート樹脂、ポリエステル樹脂、フェノキシ樹脂、塩化ビニル−酢酸ビニル共重合体、ポリアミド樹脂、アクリル樹脂、ポリアクリルアミド樹脂、ポリビニルピリジン樹脂、セルロース樹脂、ウレタン樹脂、エポキシ樹脂、カゼイン、ポリビニルアルコール樹脂、ポリビニルピロリドン樹脂等が挙げられる。ここで、「絶縁性」とは、体積抵抗率が１０１３Ωｃｍ以上であることをいう。
これらの結着樹脂は１種を単独で又は２種以上を混合して用いられる。
【００８７】
なお、電荷発生材料と結着樹脂の配合比は、質量比で１０：１から１：１０までの範囲内であることが好ましい。
【００８８】
電荷発生層には、その他、周知の添加剤が含まれていてもよい。
【００８９】
電荷発生層の形成は、特に制限はなく、周知の形成方法が利用されるが、例えば、上記成分を溶剤に加えた電荷発生層形成用塗布液の塗膜を形成し、当該塗膜を乾燥し、必要に応じて加熱することで行う。なお、電荷発生層の形成は、電荷発生材料の蒸着により行ってもよい。電荷発生層の蒸着による形成は、特に、電荷発生材料として縮環芳香族顔料、ペリレン顔料を利用する場合に好適である。
【００９０】
電荷発生層形成用塗布液を調製するための溶剤としては、メタノール、エタノール、ｎ−プロパノール、ｎ−ブタノール、ベンジルアルコール、メチルセルソルブ、エチルセルソルブ、アセトン、メチルエチルケトン、シクロヘキサノン、酢酸メチル、酢酸ｎ−ブチル、ジオキサン、テトラヒドロフラン、メチレンクロライド、クロロホルム、クロロベンゼン、トルエン等が挙げられる。これら溶剤は、１種を単独で又は２種以上を混合して用いる。
【００９１】
電荷発生層形成用塗布液中に粒子（例えば電荷発生材料）を分散させる方法としては、例えば、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、例えば、高圧状態で分散液を液−液衝突や液−壁衝突させて分散する衝突方式や、高圧状態で微細な流路を貫通させて分散する貫通方式等が挙げられる。
なお、この分散の際、電荷発生層形成用塗布液中の電荷発生材料の平均粒径を０．５μｍ以下、好ましくは０．３μｍ以下、更に好ましくは０．１５μｍ以下にすることが有効である。
【００９２】
電荷発生層形成用塗布液を下引層上（又は中間層上）に塗布する方法としては、例えばブレード塗布法、ワイヤーバー塗布法、スプレー塗布法、浸漬塗布法、ビード塗布法、エアーナイフ塗布法、カーテン塗布法等の通常の方法が挙げられる。
【００９３】
電荷発生層の膜厚は、例えば、好ましくは０．１μｍ以上５．０μｍ以下、より好ましくは０．２μｍ以上２．０μｍ以下の範囲内に設定される。
【００９４】
（電荷輸送層）
電荷輸送層は、少なくとも、結着樹脂としてポリカーボネート樹脂（すなわち、特定樹脂）と、電荷輸送材料としてトリアリールアミン構造を有する電荷輸送材料（すなわち、特定電荷輸送材料）と、を含む層である。電荷輸送層は、必要に応じて他の成分を含んでもよい。
なお、電荷輸送層が他の成分として特定樹脂以外の樹脂を含む場合は、樹脂全体に対する特定樹脂の含有量は８０質量％以上が好ましく、９０質量％以上がより好ましく、９５質量％以上がさらに好ましい。
また、電荷輸送層が他の成分として特定電荷輸送材料以外の電荷輸送材料を含む場合は、電荷輸送材料全体に対する特定電荷輸送材料の含有量は７０質量％以上が好ましく、９０質量％以上がより好ましく、９５質量％以上がさらに好ましい。
【００９５】
−電荷輸送材料−
特定電荷輸送材料としては、例えば、下記一般式（ａ−１）で示されるトリアリールアミン誘導体のほか、下記一般式（ＣＴ２）で示されるベンジジン系電荷輸送材料（ＣＴ２）等が挙げられる。これらの中でも、特定電荷輸送材料としては、ゴースト抑制、電荷輸送性の観点から、下記一般式（ＣＴ２）で示されるベンジジン系電荷輸送材料（ＣＴ２）が好ましい。
【００９６】
【化１】
2019060909.tif 000003
【００９７】
一般式（ａ−１）中、ＡｒＴ１、ＡｒＴ２、及びＡｒＴ３は、各々独立に置換若しくは無置換のアリール基、−Ｃ６Ｈ４−Ｃ（ＲＴ４）＝Ｃ（ＲＴ５）（ＲＴ６）、又は−Ｃ６Ｈ４−ＣＨ＝ＣＨ−ＣＨ＝Ｃ（ＲＴ７）（ＲＴ８）を示す。ＲＴ４、ＲＴ５、ＲＴ６、ＲＴ７、及びＲＴ８は各々独立に水素原子、置換若しくは無置換のアルキル基、又は置換若しくは無置換のアリール基を示す。
上記各基の置換基としては、ハロゲン原子、炭素数１以上５以下のアルキル基、炭素数１以上５以下のアルコキシ基が挙げられる。また、上記各基の置換基としては、炭素数１以上３以下のアルキル基で置換された置換アミノ基も挙げられる。
【００９８】
次に、一般式（ＣＴ２）で示されるベンジジン系電荷輸送材料（ＣＴ２）について説明する。
【００９９】
【化２】
2019060909.tif 000004
【０１００】
一般式（ＣＴ２）中、ＲＣ２１、ＲＣ２２、及びＲＣ２３は、各々独立に、水素原子、ハロゲン原子、炭素数１以上１０以下のアルキル基、炭素数１以上１０以下のアルコキシ基、又は、炭素数６以上１０以下のアリール基を表す。
【０１０１】
一般式（ＣＴ２）において、ＲＣ２１、ＲＣ２２、及びＲＣ２３が表すハロゲン原子としては、フッ素原子、塩素原子、臭素原子、ヨウ素原子などが挙げられる。これらの中でも、ハロゲン原子としては、フッ素原子、塩素原子が好ましく、塩素原子がより好ましい。
【０１０２】
一般式（ＣＴ２）において、ＲＣ２１、ＲＣ２２、及びＲＣ２３が表すアルキル基としては、炭素数１以上１０以下（好ましくは１以上６以下、より好ましくは１以上４以下）の直鎖状又は分岐状のアルキル基が挙げられる。
直鎖状のアルキル基として具体的には、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等が挙げられる。
分岐状のアルキル基として具体的には、イソプロピル基、イソブチル基、ｓｅｃ−ブチル基、ｔｅｒｔ−ブチル基、イソペンチル基、ネオペンチル基、ｔｅｒｔ−ペンチル基、イソヘキシル基、ｓｅｃ−ヘキシル基、ｔｅｒｔ−ヘキシル基、イソヘプチル基、ｓｅｃ−ヘプチル基、ｔｅｒｔ−ヘプチル基、イソオクチル基、ｓｅｃ−オクチル基、ｔｅｒｔ−オクチル基、イソノニル基、ｓｅｃ−ノニル基、ｔｅｒｔ−ノニル基、イソデシル基、ｓｅｃ−デシル基、ｔｅｒｔ−デシル基等が挙げられる。
これらの中でも、アルキル基としては、メチル基、エチル基、イソプロピル基等の低級アルキル基が好ましい。
【０１０３】
一般式（ＣＴ２）において、ＲＣ２１、ＲＣ２２、及びＲＣ２３が表すアルコキシ基としては、炭素数１以上１０以下（好ましくは１以上６以下、より好ましくは１以上４以下）の直鎖状又は分岐状のアルコキシ基が挙げられる。
直鎖状のアルコキシ基として具体的には、メトキシ基、エトキシ基、ｎ−プロポキシ基、ｎ−ブトキシ基、ｎ−ペンチルオキシ基、ｎ−ヘキシルオキシ基、ｎ−ヘプチルオキシ基、ｎ−オクチルオキシ基、ｎ−ノニルオキシ基、ｎ−デシルオキシ基等が挙げられる。
分岐状のアルコキシ基として具体的には、イソプロポキシ基、イソブトキシ基、ｓｅｃ−ブトキシ基、ｔｅｒｔ−ブトキシ基、イソペンチルオキシ基、ネオペンチルオキシ基、ｔｅｒｔ−ペンチルオキシ基、イソヘキシルオキシ基、ｓｅｃ−ヘキシルオキシ基、ｔｅｒｔ−ヘキシルオキシ基、イソヘプチルオキシ基、ｓｅｃ−ヘプチルオキシ基、ｔｅｒｔ−ヘプチルオキシ基、イソオクチルオキシ基、ｓｅｃ−オクチルオキシ基、ｔｅｒｔ−オクチルオキシ基、イソノニルオキシ基、ｓｅｃ−ノニルオキシ基、ｔｅｒｔ−ノニルオキシ基、イソデシルオキシ基、ｓｅｃ−デシルオキシ基、ｔｅｒｔ−デシルオキシ基等が挙げられる。
これらの中でも、アルコキシ基としては、メトキシ基が好ましい。
【０１０４】
一般式（ＣＴ２）において、ＲＣ２１、ＲＣ２２、及びＲＣ２３が表すアリール基としては、炭素数６以上１０以下（好ましくは６以上９以下、より好ましくは６以上８以下）のアリール基が挙げられる。
アリール基として具体的には、フェニル基、ナフチル基などが挙げられる。
これらの中でも、アリール基としては、フェニル基が好ましい。
【０１０５】
なお、一般式（ＣＴ２）において、ＲＣ２１、ＲＣ２２、及びＲＣ２３が表す上記各置換基は、さらに置換基を有する基も含む。この置換基としては、上記例示した原子および基（例えばハロゲン原子、アルキル基、アルコキシ基、アリール基など）が挙げられる。
【０１０６】
一般式（ＣＴ２）において、特に、電荷輸送能の高い感光層（電荷輸送層）形成の点から、ＲＣ２１、ＲＣ２２、及びＲＣ２３が、各々独立に、水素原子、又は、炭素数１以上１０以下のアルキル基を表すことが好ましく、ＲＣ２１、及びＲＣ２３が水素原子を表し、ＲＣ２２が炭素数１以上１０以下のアルキル基（特に、メチル基）を表すことがより好ましい。
具体的には、ベンジジン系電荷輸送材料（ＣＴ２）は、下記構造式（ＣＴ２Ａ）で示される電荷輸送材料（例示化合物（ＣＴ２−２））であることが特に好ましい。
【０１０７】
【化３】
2019060909.tif 000005
【０１０８】
以下に、ベンジジン系電荷輸送材料（ＣＴ２）の具体例を示すが、これに限定されるわけではない。
【０１０９】
【化４】
2019060909.tif 000006
【０１１０】
なお、上記例示化合物中の略記号は、以下の意味を示す。また、置換基の前に付す番号は、ベンゼン環に対する置換位置を示している。
・−ＣＨ３：メチル基
・−Ｃ２Ｈ５：エチル基
・−ＯＣＨ３：メトキシ基
・−ＯＣ２Ｈ５：エトキシ基
【０１１１】
特定電荷輸送材料は、１種のみ単独で用いてもよく、２種以上併用してもよい。
電荷輸送層全体における特定電荷輸送材料の含有量は、電荷輸送層全体に含まれる樹脂１００質量部に対し、３０質量部以上６０質量部以下が好ましく、３５質量部以上５０質量部以下がより好ましく、４０質量部以上５０質量部以下がさらに好ましい。
【０１１２】
特定電荷輸送材料以外の電荷輸送材料としては、ｐ−ベンゾキノン、クロラニル、ブロマニル、アントラキノン等のキノン系化合物；テトラシアノキノジメタン系化合物；２，４，７−トリニトロフルオレノン等のフルオレノン化合物；キサントン系化合物；ベンゾフェノン系化合物；シアノビニル系化合物；エチレン系化合物等の電子輸送性化合物が挙げられる。電荷輸送材料としては、トリアリールアミン構造を有さないベンジジン系化合物、アリールアルカン系化合物、アリール置換エチレン系化合物、スチルベン系化合物、アントラセン系化合物、ヒドラゾン系化合物等の正孔輸送性化合物も挙げられる。
【０１１３】
−結着樹脂−
特定樹脂は、ポリカーボネート樹脂（すなわち、カーボネート結合を有する高分子化合物）であれば特に限定されない。ポリカーボネート樹脂としては、例えば、ビフェニル骨格及びビスフェノール骨格の少なくとも一方を有する構造単位を含むポリカーボネート樹脂（以下「ＢＰポリカーボネート樹脂」ともいう）が挙げられる。
すなわち、ＢＰポリカーボネート樹脂としては、例えば、ビフェニル骨格を有する構造単位で構成された単独重合体、ビスフェノール骨格を有する構造単位で構成された単独重合体のほか、ビフェニル骨格を有する構造単位及びビスフェノール骨格を有する構造単位の少なくとも一種を含んで構成された共重合体が挙げられる。ＢＰポリカーボネート樹脂は、その中でも耐磨耗性の観点からビスフェノール骨格を有する構造単位で構成された単独重合体が好ましい。
なお、ビスフェノール骨格としては、例えば、ビスフェノールＡ骨格、ビスフェノールＢ骨格、ビスフェノールＢＰ骨格、ビスフェノールＣ骨格、ビスフェノールＦ骨格、ビスフェノールＺ骨格等が挙げられる。
【０１１４】
ＢＰポリカーボネート樹脂として具体的には、例えば、ジヒドロキシビフェニル化合物の単独重合体、ジヒドロキシビスフェノール化合物の単独重合体、及びこれらの共重合体が挙げられる。これらの重合体は、例えば、上記化合物を原料として用い、ホスゲン等の炭酸エステル形成性化合物との重縮合又はビスアリールカーボネートとのエステル交換反応等の方法によって得られる。
【０１１５】
ジヒドロキシビフェニル化合物は、ビフェニル骨格を有し、ビフェニル骨格の２つのベンゼン環に、各々、一つのヒドロキシル基を有するビフェニル化合物である。ジヒドロキシビフェニル化合物としては、例えば、４，４’−ジヒドロキシビフェニル、４，４’−ジヒドロキシ−３，３’−ジメチルビフェニル、４，４’−ジヒドロキシ−２，２’−ジメチルビフェニル、４，４’−ジヒドロキシ−３，３’−ジシクロヘキシルビフェニル、３，３’−ジフルオロ−４，４’−ジヒドロキシビフェニル、４，４’−ジヒドロキシ−３，３’−ジフェニルビフェニル等が挙げられる。
これらジヒドロキシビフェニル化合物は、１種単独で用いてもよいし、複数併用してもよい。
【０１１６】
ジヒドロキシビスフェノール化合物は、ビスフェノール骨格を有し、ビスフェノール骨格の２つのベンゼン環に、各々、一つのヒドロキシル基を有するビスフェノール化合物である。ジヒドロキシビスフェノール化合物としては、例えば、ビス（４−ヒドロキシフェニル）メタン、１，１−ビス（４−ヒドロキシフェニル）エタン、１，２−ビス（４−ヒドロキシフェニル）エタン、２，２−ビス（４−ヒドロキシフェニル）プロパン、２，２−ビス（３−メチル−４−ヒドロキシフェニル）ブタン、２，２−ビス（４−ヒドロキシフェニル）ブタン、２，２−ビス（４−ヒドロキシフェニル）オクタン、４，４−ビス（４−ヒドロキシフェニル）ヘプタン、１，１−ビス（４−ヒドロキシフェニル）−１，１−ジフェニルメタン、１，１−ビス（４−ヒドロキシフェニル）−１−フェニルエタン、１，１−ビス（４−ヒドロキシフェニル）−１−フェニルメタン、ビス（４−ヒドロキシフェニル）エーテル、ビス（４−ヒドロキシフェニル）スルフィド、ビス（４−ヒドロキシフェニル）スルホン、１，１−ビス（４−ヒドロキシフェニル）シクロペンタン、１，１−ビス（４−ヒドロキシフェニル）シクロヘキサン、２，２−ビス（３−メチル−４−ヒドロキシフェニル）プロパン、２−（３−メチル−４−ヒドロキシフェニル）−２−（４−ヒドロキシフェニル）−１−フェニルエタン、ビス（３−メチル−４−ヒドロキシフェニル）スルフィド、ビス（３−メチル−４−ヒドロキシフェニル）スルホン、ビス（３−メチル−４−ヒドロキシフェニル）メタン、１，１−ビス（３−メチル−４−ヒドロキシフェニル）シクロヘキサン、２，２−ビス（２−メチル−４−ヒドロキシフェニル）プロパン、１，１−ビス（２−ブチル−４−ヒドロキシ−５−メチルフェニル）ブタン、１，１−ビス（２−ｔｅｒｔ−ブチル−４−ヒドロキシ−３−メチルフェニル）エタン、１，１−ビス（２−ｔｅｒｔ−ブチル−４−ヒドロキシ−５−メチルフェニル）プロパン、１，１−ビス（２−ｔｅｒｔ−ブチル−４−ヒドロキシ−５−メチルフェニル）ブタン、１，１−ビス（２−ｔｅｒｔ−ブチル−４−ヒドロキシ−５−メチルフェニル）イソブタン、１，１−ビス（２−ｔｅｒｔ−ブチル−４−ヒドロキシ−５−メチルフェニル）ヘプタン、１，１−ビス（２−ｔｅｒｔ−ブチル−４−ヒドロキシ−５−メチルフェニル）−１−フェニルメタン、１，１−ビス（２−ｔｅｒｔ−アミル−４−ヒドロキシ−５−メチルフェニル）ブタン、ビス（３−クロロ−４−ヒドロキシフェニル）メタン、ビス（３，５−ジブロモ−４−ヒドロキシフェニル）メタン、２，２−ビス（３−クロロ−４−ヒドロキシフェニル）プロパン、２，２−ビス（３−フルオロ−４−ヒドロキシフェニル）プロパン、２，２−ビス（３−ブロモ−４−ヒドロキシフェニル）プロパン、２，２−ビス（３，５−ジフルオロ−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、２，２−ビス（３−ブロモ−４−ヒドロキシ−５−クロロフェニル）プロパン、２，２−ビス（３，５−ジクロロ−４−ヒドロキシフェニル）ブタン、２，２−ビス（３，５−ジブロモ−４−ヒドロキシフェニル）ブタン、１−フェニル−１，１−ビス（３−フルオロ−４−ヒドロキシフェニル）エタン、ビス（３−フルオロ−４−ヒドロキシフェニル）エーテル、１，１−ビス（３−シクロヘキシル−４−ヒドロキシフェニル）シクロヘキサン等が挙げられる。
これらビスフェノール化合物は、１種単独で用いてもよいし、複数併用してもよい。
【０１１７】
これらの中でも、ＢＰポリカーボネート樹脂は、電荷輸送層の耐摩耗性の点から、下記一般式（ＰＣＡ）で示される構造単位及び下記一般式（ＰＣＢ）で示される構造単位の少なくとも１つを含むポリカーボネート樹脂であることが好ましい。つまり、好ましいＢＰポリカーボネート樹脂として、下記一般式（ＰＣＡ）で示される構造単位で構成された単独重合体、下記一般式（ＰＣＢ）で示される構造単位で構成された単独重合体、及びこれらの共重合体が挙げられる。
【０１１８】
【化５】
2019060909.tif 000007
【０１１９】
一般式（ＰＣＡ）及び（ＰＣＢ）中、ＲＰ１、ＲＰ２、ＲＰ３、及びＲＰ４は、各々独立に、水素原子、ハロゲン原子、炭素数１以上６以下のアルキル基、炭素数５以上７以下のシクロアルキル基、又は、炭素数６以上１２以下のアリール基を表す。ＸＰ１は、フェニレン基、ビフェニレン基、ナフチレン基、アルキレン基、又は、シクロアルキレン基を表す。  
【０１２０】
一般式（ＰＣＡ）及び（ＰＣＢ）中、ＲＰ１、ＲＰ２、ＲＰ３、及びＲＰ４が表すアルキル基としては、炭素数１以上６以下（好ましくは炭素数１以上３以下）の直鎖状又は分岐状のアルキル基が挙げられる。
直鎖状のアルキル基として具体的には、メチル基、エチル基、ｎ−プロピル基、ｎ−ブチル基、ｎ−ペンチル基、ｎ−ヘキシル基等が挙げられる。
分岐状のアルキル基として具体的には、イソプロピル基、イソブチル基、ｓｅｃ−ブチル基、ｔｅｒｔ−ブチル基、イソペンチル基、ネオペンチル基、ｔｅｒｔ−ペンチル基、イソヘキシル基、ｓｅｃ−ヘキシル基、ｔｅｒｔ−ヘキシル基等が挙げられる。
これらの中でも、アルキル基としては、メチル基、エチル基等の低級アルキル基が好ましい。
【０１２１】
一般式（ＰＣＡ）及び（ＰＣＢ）中、ＲＰ１、ＲＰ２、ＲＰ３、及びＲＰ４が表すシクロアルキル基としては、例えば、シクロペンチル、シクロヘキシル、シクロヘプチルが挙げられる。
【０１２２】
一般式（ＰＣＡ）及び（ＰＣＢ）中、ＲＰ１、ＲＰ２、ＲＰ３、及びＲＰ４が表すアリール基としては、例えば、フェニル基、ナフチル基、ビフェニリル基等が挙げられる。
【０１２３】
一般式（ＰＣＡ）及び（ＰＣＢ）中、ＸＰ１が表すアルキレン基としては、炭素数１以上１２以下（好ましくは炭素数１以上６以下、より好ましくは炭素数１以上３以下）の直鎖状又は分岐状のアルキレン基が挙げられる。
直鎖状のアルキレン基として具体的には、メチレン基、エチレン基、ｎ−プロピレン基、ｎ−ブチレン基、ｎ−ペンチレン基、ｎ−ヘキシレン基、ｎ−ヘプチレン基、ｎ−オクチレン基、ｎ−ノニレン基、ｎ−デシレン基、ｎ−ウンデシレン基、ｎ−ドデシレン基等が挙げられる。
分岐状のアルキレン基として具体的には、イソプロピレン基、イソブチレン基、ｓｅｃ−ブチレン基、ｔｅｒｔ−ブチレン基、イソペンチレン基、ネオペンチレン基、ｔｅｒｔ−ペンチレン基、イソヘキシレン基、ｓｅｃ−ヘキシレン基、ｔｅｒｔ−ヘキシレン基、イソヘプチレン基、ｓｅｃ−ヘプチレン基、ｔｅｒｔ−ヘプチレン基、イソオクチレン基、ｓｅｃ−オクチレン基、ｔｅｒｔ−オクチレン基、イソノニレン基、ｓｅｃ−ノニレン基、ｔｅｒｔ−ノニレン基、イソデシレン基、ｓｅｃ−デシレン基、ｔｅｒｔ−デシレン基、イソウンデシレン基、ｓｅｃ−ウンデシレン基、ｔｅｒｔ−ウンデシレン基、ネオウンデシレン基、イソドデシレン基、ｓｅｃ−ドデシレン基、ｔｅｒｔ−ドデシレン基、ネオドデシレン基等が挙げられる。
これらの中でも、アルキレン基としては、メチレン基、エチレン基、ブチレン基等の低級アルキル基が好ましい。
【０１２４】
一般式（ＰＣＡ）及び（ＰＣＢ）中、ＸＰ１が表すシクロアルキレン基としては、炭素数３以上１２以下（好ましくは炭素数３以上１０以下、より好ましくは炭素数５以上８以下）のシクロアルキレン基が挙げられる。
シクロアルキレン基として具体的には、シクロプロピレン基、シクロペンチレン基、シクロヘキシレン基、シクロオクチレン基、シクロドデカニレン基等が挙げられる。
これらの中でも、シクロアルキレン基としては、シクロヘキシレン基が好ましい。
【０１２５】
なお、一般式（ＰＣＡ）及び（ＰＣＢ）中、ＲＰ１、ＲＰ２、ＲＰ３、ＲＰ４、及びＸＰ１が表す上記各置換基は、さらに置換基を有する基も含む。この置換基としては、例えば、ハロゲン原子（例えばフッ素原子、塩素原子）、アルキル基（例えば炭素数１以上６以下のアルキル基）、シクロアルキル基（例えば炭素数５以上７以下のシクロアルキル基）、アルコキシ基（例えば炭素数１以上４以下のアルコキシ基）、アリール基（例えば、フェニル基、ナフチル基、ビフェニリル基等）等が挙げられる。
【０１２６】
一般式（ＰＣＡ）において、ＲＰ１、及びＲＰ２は、各々独立に、水素原子、又は炭素数１以上６以下のアルキル基を表すことが好ましく、ＲＰ１、及びＲＰ２は、水素原子を表すことがより好ましい。
一般式（ＰＣＢ）において、ＲＰ３、及びＲＰ４は、各々独立に、水素原子、又は炭素数１以上６以下のアルキル基を表し、ＸＰ１がアルキレン基、又はシクロアルキレン基を表すことが好ましい。
【０１２７】
一般式（ＰＣＡ）及び一般式（ＰＣＢ）の具体例としては、例えば以下のものが挙げられるが、これらに限定されるものではない。
【０１２８】
【化６】
2019060909.tif 000008
【０１２９】
【化７】
2019060909.tif 000009
【０１３０】
【化８】
2019060909.tif 000010
【０１３１】
【化９】
2019060909.tif 000011
【０１３２】
ＢＰポリカーボネート樹脂の粘度平均分子量としては、例えば２０，０００以上８０，０００以下が好ましい。
なお、ＢＰポリカーボネート樹脂の粘度平均分子量の測定方法としては、次の方法により測定される値である。樹脂１ｇをメチレンクロライド１００ｃｍ３に均一溶解し、２５℃の測定環境下でウベローデ粘度計により、その比粘度ηｓｐを測定し、ηｓｐ／ｃ＝〔η〕＋０．４５〔η〕２ｃの関係式（ただしｃは濃度（ｇ／ｃｍ３））より極限粘度〔η〕（ｃｍ３／ｇ）をもとめ、Ｈ．Ｓｃｈｎｅｌｌによって与えられている式、〔η〕＝１．２３×１０−４Ｍｖ０．８３の関係式より粘度平均分子量Ｍｖを求める。
【０１３３】
ここで、ＢＰポリカーボネート樹脂の含有量は、例えば、電荷輸送層全体対して、１０質量％以上９０質量％以下が好ましく、３０質量％以上９０質量％以下がより好ましく、５０質量％以上９０質量％以下が更に好ましい。
【０１３４】
電荷輸送層に用いる特定樹脂以外の結着樹脂は、ポリエステル樹脂、ポリアリレート樹脂、メタクリル樹脂、アクリル樹脂、ポリ塩化ビニル樹脂、ポリ塩化ビニリデン樹脂、ポリスチレン樹脂、ポリビニルアセテート樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーンアルキッド樹脂、フェノール−ホルムアルデヒド樹脂、スチレン−アルキッド樹脂、ポリ−Ｎ−ビニルカルバゾール、ポリシラン等が挙げられる。
【０１３５】
電荷輸送層には、その他、周知の添加剤が含まれていてもよい。
【０１３６】
−電荷輸送層の形成−
電荷輸送層の形成は、特に制限はなく、周知の形成方法が利用されるが、例えば、上記成分を溶剤に加えた電荷輸送層形成用塗布液の塗膜を形成し、当該塗膜を乾燥、必要に応じて加熱することで行う。
【０１３７】
電荷輸送層形成用塗布液を調製するための溶剤としては、ベンゼン、トルエン、キシレン、クロロベンゼン等の芳香族炭化水素類；アセトン、２−ブタノン等のケトン類；塩化メチレン、クロロホルム、塩化エチレン等のハロゲン化脂肪族炭化水素類；テトラヒドロフラン、エチルエーテル等の環状又は直鎖状のエーテル類等の通常の有機溶剤が挙げられる。これら溶剤は、単独で又は２種以上混合して用いる。
【０１３８】
電荷輸送層形成用塗布液を電荷発生層の上に塗布する際の塗布方法としては、ブレード塗布法、ワイヤーバー塗布法、スプレー塗布法、浸漬塗布法、ビード塗布法、エアーナイフ塗布法、カーテン塗布法等の通常の方法が挙げられる。
【０１３９】
上記電荷輸送層形成用塗布液の塗布方法の中でも、継ぎ目が無く、軸方向全体にわたって均一に近い電荷輸送層を得る観点から、浸漬塗布法を用いることが好ましい。つまり、電荷輸送層が浸漬塗装皮膜であることが好ましい。
浸漬塗布法による浸漬塗装皮膜の形成方法としては、例えば、電荷発生層が形成された導電性基体を電荷輸送層形成用塗布液に浸漬させる工程と、前記電荷輸送層形成用塗布液に浸漬した前記導電性基体を前記電荷輸送層形成用塗布液から引き上げる工程と、引き上げられた前記導電性基体の下端部を拭き取る工程と、引き上げられた前記導電性基体を必要に応じて加熱する工程と、を経て、電荷発生層上に浸漬塗装皮膜である電荷輸送層を形成する方法が挙げられる。
【０１４０】
上記方法により電荷輸送層を形成する場合、例えば、導電性基体が電荷輸送層形成用塗布液から引き上げられる途中で、導電性基体の上部から乾燥（溶媒の除去）が始まる。そして、例えば、導電性基体の全体が電荷輸送層形成用塗布液から引き上げられた後、室温（例えば２０℃以上３０℃以下）で指触乾燥された後、加熱による乾燥が行われ、浸漬塗装皮膜である電荷輸送層が形成される。加熱による乾燥は、例えば、３０℃以上２００℃以下の温度域で、５分以上２時間以下の範囲で行う。
なお、電荷輸送層が浸漬塗装皮膜であることを確認する方法としては、例えば、電荷輸送層の軸方向における少なくとも一方の端部に拭き取り跡が存在することを確認する方法が挙げられる。
【０１４１】
｜ΔＩ｜値が前記範囲の電荷輸送層を形成する方法は特に限定されないが、例えば上記浸漬塗布法を用いる場合、電荷輸送層形成用塗布液から導電性基体を引き上げる工程において、導電性基体に温風を供給しながら引き上げる方法が挙げられる。なお、温風の供給は、導電性基体の全体が電荷輸送層形成用塗布液から引き上げられた後も引き続き行ってもよい。
ここで、「温風」とは、導電性基体の温度よりも温度が高い気体を意味する。
温風の供給方法は、特に限定されず、例えば、導電性基体の内周面に温風が接触するように、導電性基体の上端部から温風を供給する方法が挙げられる。
温風の供給手段は、特に限定されず、例えば、導電性基体の塗液内面侵入を抑制する気流の温度を上げる方法等が挙げられる。
【０１４２】
温風の組成は、特に限定されず、空気でもよく、窒素等の不活性気体でもよい。
温風の供給量は、特に限定されず、例えば、１０Ｌ／ｍｉｎ以上５０Ｌ／ｍｉｎ以下の範囲が挙げられる。
温風の温度は、電荷輸送層形成用塗布液の温度によっても異なるが、例えば、電荷輸送層形成用塗布液の温度をＴ１としたとき、Ｔ１−２５℃以上Ｔ１＋２５℃以下が挙げられ、Ｔ１−１５℃以上Ｔ１＋１５℃以下が好ましく、Ｔ１−５℃以上Ｔ１＋５℃以下がより好ましい。
なお、電荷輸送層形成用塗布液の温度としては、例えば２５℃以上３５℃以下が挙げられる。
【０１４３】
−電荷輸送層の特性−
電荷輸送層全体の厚みとしては、例えば、２０μｍ以上８０μｍ以下が挙げられ、電荷輸送性と感光体ライフの観点から、３０μｍ以上６０μｍ以下が好ましく、４０μｍ以上５０μｍ以下がより好ましい。
【０１４４】
電荷輸送層は、単層であってもよく、積層されたものであってもよい。
ここで「単層」とは、一度の塗布及び乾燥によって形成された層をいう。
なお、単層であり、かつ、｜ΔＩ｜値が前記範囲の（つまり、電荷輸送層の内周面側における特定電荷輸送材料の含有量について軸方向の一端と他端との差が小さい）電荷輸送層は、特定電荷輸送材料の膜厚方向の分布も軸方向の一端と他端との差が小さい。そのため、電荷輸送層の外周面側における特定電荷輸送材料の含有量についても、軸方向の一端と他端との差が小さいことにより、後述するように、感光体の軸方向における偏摩耗が抑制される。
なお、「電荷輸送層の外周面」とは、電荷輸送層における導電性基体と反対側の面をいう。
【０１４５】
また、電荷輸送層の外周面側における特定電荷輸送材料の含有量についての軸方向の一端と他端との差を表す下記式（２）で表される｜ΔＩ’｜の値（以下「｜ΔＩ’｜値」ともいう）は、０以上０．２５以下が好ましく、０以上０．１０以下がより好ましい。
式（２）：｜ΔＩ’｜＝｜（Ｉ’Ａ１／Ｉ’Ａ２）−（Ｉ’Ｂ１／Ｉ’Ｂ２）｜
【０１４６】
ここで、上記式（２）中「Ｉ’Ａ１」は、電荷輸送層の外周面のうち軸方向の一端における赤外吸収スペクトルにおいて、１５３５ｃｍ−１以上１６５０ｃｍ−１以下に現れる特定電荷輸送材料のトリアリールアミン構造におけるＮ−Ｃ結合に由来する吸収ピークの面積である。
「Ｉ’Ａ２」は、電荷輸送層の外周面のうち軸方向の一端における赤外吸収スペクトルにおいて、１６７５ｃｍ−１以上１８６０ｃｍ−１以下に現れる特定樹脂のＣ＝Ｏ結合に由来する吸収ピークの面積である。
「Ｉ’Ｂ１」は、電荷輸送層の外周面のうち軸方向の他端における赤外吸収スペクトルにおいて、１５３５ｃｍ−１以上１６５０ｃｍ−１以下に現れる特定電荷輸送材料のトリアリールアミン構造におけるＮ−Ｃ結合に由来する吸収ピークの面積である。
「Ｉ’Ｂ２」は、電荷輸送層の外周面のうち軸方向の他端における赤外吸収スペクトルにおいて、１６７５ｃｍ−１以上１８６０ｃｍ−１以下に現れる特定樹脂のＣ＝Ｏ結合に由来する吸収ピークの面積である。
【０１４７】
｜ΔＩ’｜値は、電荷輸送層の外周面に存在する特定電荷輸送材料の量が、軸方向の一端と他端とで、どの程度異なるかを示す値であり、その差が大きいほど｜ΔＩ’｜値が大きな値を示す。
また、前記「Ｉ’Ａ１」、「Ｉ’Ａ２」、「Ｉ’Ｂ１」、及び「Ｉ’Ｂ２」の測定方法及び測定条件は、電荷輸送層の内周面を測定する代わりに外周面を測定する以外は、前記「ＩＡ１」、「ＩＡ２」、「ＩＢ１」、及び「ＩＢ２」の測定と同様である。
【０１４８】
上記のように電荷輸送層の外周面側における特定電荷輸送材料の含有量について軸方向の一端と他端との差が小さい（例えば、｜ΔＩ’｜値が０．２５以下である）ことにより、感光体の軸方向における偏摩耗が抑制される。その理由は定かでは無いが、以下のように推測される。
特定電荷輸送材料は、結晶化しやすく、特定樹脂に含有させることで特定樹脂の層の硬度が高くなる。そのため、外周面側における特定電荷輸送材料の含有量が低くなると、電荷輸送層の外周面側の硬度が下がり、画像形成の開始後初期における摩耗が起こりやすくなることがある。そして、軸方向の一端と他端とで、電荷輸送層の外周面における特定電荷輸送材料の含有量が大きく異なると、電荷輸送層の外周面の硬度も大きく異なり、軸方向における偏摩耗が起こりやすくなる。
これに対して、電荷輸送層の外周面側における特定電荷輸送材料の含有量について、軸方向の一端と他端との差が小さいと、電荷輸送層の外周面の硬度差が小さくなり、感光体の軸方向における偏摩耗が抑制されると推測される。
【０１４９】
なお、電荷輸送層における｜ΔＩ｜値は、前記の通り０以上０．２５以下であり、軸方向における画像の濃度差を抑制する観点から、０以上０．１０以下が好ましく、０以上０．０５以下がより好ましい。
【０１５０】
（保護層）
図示は省略するが、必要に応じて感光層上にさらに保護層を設けてもよい。
保護層は、例えば、帯電時の感光層の化学的変化を防止したり、感光層の機械的強度をさらに改善したりする目的で設けられる。
そのため、保護層は、硬化膜（架橋膜）で構成された層を適用することがよい。これら層としては、例えば、下記１）又は２）に示す層が挙げられる。
【０１５１】
１）反応性基及び電荷輸送性骨格を同一分子内に有する反応性基含有電荷輸送材料を含む組成物の硬化膜で構成された層（つまり当該反応性基含有電荷輸送材料の重合体又は架橋体を含む層）
２）非反応性の電荷輸送材料と、電荷輸送性骨格を有さず、反応性基を有する反応性基含有非電荷輸送材料と、を含む組成物の硬化膜で構成された層（つまり、非反応性の電荷輸送材料と、当該反応性基含有非電荷輸送材料の重合体又は架橋体と、を含む層）
【０１５２】
反応性基含有電荷輸送材料の反応性基としては、連鎖重合性基、エポキシ基、−ＯＨ、−ＯＲ［但し、Ｒはアルキル基を示す］、−ＮＨ２、−ＳＨ、−ＣＯＯＨ、−ＳｉＲＱ１３−Ｑｎ（ＯＲＱ２）Ｑｎ［但し、ＲＱ１は水素原子、アルキル基、又は置換若しくは無置換のアリール基を表し、ＲＱ２は水素原子、アルキル基、トリアルキルシリル基を表す。Ｑｎは１〜３の整数を表す］等の周知の反応性基が挙げられる。
【０１５３】
連鎖重合性基としては、ラジカル重合しうる官能基であれば特に限定されるものではなく、例えば、少なくとも炭素二重結合を含有する基を有する官能基である。具体的には、ビニル基、ビニルエーテル基、ビニルチオエーテル基、ビニルフェニル基、アクリロイル基、メタクリロイル基、及びそれらの誘導体から選択される少なくとも一つを含有する基等が挙げられる。なかでも、その反応性に優れることから、連鎖重合性基としては、ビニル基、ビニルフェニル基、アクリロイル基、メタクリロイル基、及びそれらの誘導体から選択される少なくとも一つを含有する基であることが好ましい。
【０１５４】
反応性基含有電荷輸送材料の電荷輸送性骨格としては、電子写真感光体における公知の構造であれば特に限定されるものではなく、例えば、トリアリールアミン系化合物、ベンジジン系化合物、ヒドラゾン系化合物等の含窒素の正孔輸送性化合物に由来する骨格であって、窒素原子と共役している構造が挙げられる。これらの中でも、トリアリールアミン骨格が好ましい。
【０１５５】
これら反応性基及び電荷輸送性骨格を有する反応性基含有電荷輸送材料、非反応性の電荷輸送材料、反応性基含有非電荷輸送材料は、周知の材料から選択すればよい。
【０１５６】
保護層には、その他、周知の添加剤が含まれていてもよい。
【０１５７】
保護層の形成は、特に制限はなく、周知の形成方法が利用されるが、例えば、上記成分を溶剤に加えた保護層形成用塗布液の塗膜を形成し、当該塗膜を乾燥し、必要に応じて加熱等の硬化処理することで行う。
【０１５８】
保護層形成用塗布液を調製するための溶剤としては、トルエン、キシレン等の芳香族系溶剤；メチルエチルケトン、メチルイソブチルケトン、シクロヘキサノン等のケトン系溶剤；酢酸エチル、酢酸ブチル等のエステル系溶剤；テトラヒドロフラン、ジオキサン等のエーテル系溶剤；エチレングリコールモノメチルエーテル等のセロソルブ系溶剤；イソプロピルアルコール、ブタノール等のアルコール系溶剤等が挙げられる。これら溶剤は、単独で又は２種以上混合して用いる。
なお、保護層形成用塗布液は、無溶剤の塗布液であってもよい。
【０１５９】
保護層形成用塗布液を感光層（例えば電荷輸送層）上に塗布する方法としては、浸漬塗布法、突き上げ塗布法、ワイヤーバー塗布法、スプレー塗布法、ブレード塗布法、ナイフ塗布法、カーテン塗布法等の通常の方法が挙げられる。
【０１６０】
保護層の膜厚は、例えば、好ましくは１μｍ以上２０μｍ以下、より好ましくは２μｍ以上１０μｍ以下の範囲内に設定される。
【０１６１】
［画像形成装置（及びプロセスカートリッジ）］
本実施形態に係る画像形成装置は、電子写真感光体と、電子写真感光体の表面を帯電する帯電手段と、帯電した電子写真感光体の表面に静電潜像を形成する静電潜像形成手段と、トナーを含む現像剤により電子写真感光体の表面に形成された静電潜像を現像してトナー像を形成する現像手段と、トナー像を記録媒体の表面に転写する転写手段と、を備える。そして、電子写真感光体として、上記本実施形態に係る電子写真感光体が適用される。
【０１６２】
本実施形態に係る画像形成装置は、記録媒体の表面に転写されたトナー像を定着する定着手段を備える装置；電子写真感光体の表面に形成されたトナー像を直接記録媒体に転写する直接転写方式の装置；電子写真感光体の表面に形成されたトナー像を中間転写体の表面に一次転写し、中間転写体の表面に転写されたトナー像を記録媒体の表面に二次転写する中間転写方式の装置；トナー像の転写後、帯電前の電子写真感光体の表面をクリーニングするクリーニング手段を備えた装置；トナー像の転写後、帯電前に電子写真感光体の表面に除電光を照射して除電する除電手段を備える装置；電子写真感光体の温度を上昇させ、相対温度を低減させるための電子写真感光体加熱部材を備える装置等の周知の画像形成装置が適用される。
【０１６３】
中間転写方式の装置の場合、転写手段は、例えば、表面にトナー像が転写される中間転写体と、電子写真感光体の表面に形成されたトナー像を中間転写体の表面に一次転写する一次転写手段と、中間転写体の表面に転写されたトナー像を記録媒体の表面に二次転写する二次転写手段と、を有する構成が適用される。
【０１６４】
本実施形態に係る画像形成装置は、乾式現像方式の画像形成装置、湿式現像方式（液体現像剤を利用した現像方式）の画像形成装置のいずれであってもよい。
【０１６５】
なお、本実施形態に係る画像形成装置において、例えば、電子写真感光体を備える部分が、画像形成装置に対して着脱されるカートリッジ構造（プロセスカートリッジ）であってもよい。プロセスカートリッジとしては、例えば、本実施形態に係る電子写真感光体を備えるプロセスカートリッジが好適に用いられる。なお、プロセスカートリッジには、電子写真感光体以外に、例えば、帯電手段、静電潜像形成手段、現像手段、転写手段からなる群から選択される少なくとも一つを備えてもよい。
【０１６６】
以下、本実施形態に係る画像形成装置の一例を示すが、これに限定されるわけではない。なお、図に示す主要部を説明し、その他はその説明を省略する。
【０１６７】
図２は、本実施形態に係る画像形成装置の一例を示す概略構成図である。
本実施形態に係る画像形成装置１００は、図２に示すように、電子写真感光体７を備えるプロセスカートリッジ３００と、露光装置９（静電潜像形成手段の一例）と、転写装置４０（一次転写装置）と、中間転写体５０とを備える。なお、画像形成装置１００において、露光装置９はプロセスカートリッジ３００の開口部から電子写真感光体７に露光し得る位置に配置されており、転写装置４０は中間転写体５０を介して電子写真感光体７に対向する位置に配置されており、中間転写体５０はその一部が電子写真感光体７に接触して配置されている。図示しないが、中間転写体５０に転写されたトナー像を記録媒体（例えば用紙）に転写する二次転写装置も有している。なお、中間転写体５０、転写装置４０（一次転写装置）、及び二次転写装置（不図示）が転写手段の一例に相当する。
【０１６８】
図２におけるプロセスカートリッジ３００は、ハウジング内に、電子写真感光体７、帯電装置８（帯電手段の一例）、現像装置１１（現像手段の一例）、及びクリーニング装置１３（クリーニング手段の一例）を一体に支持している。クリーニング装置１３は、クリーニングブレード（クリーニング部材の一例）１３１を有しており、クリーニングブレード１３１は、電子写真感光体７の表面に接触するように配置されている。なお、クリーニング部材は、クリーニングブレード１３１の態様ではなく、導電性又は絶縁性の繊維状部材であってもよく、これを単独で、又はクリーニングブレード１３１と併用してもよい。
【０１６９】
なお、図２には、画像形成装置として、潤滑材１４を電子写真感光体７の表面に供給する繊維状部材１３２（ロール状）、及び、クリーニングを補助する繊維状部材１３３（平ブラシ状）を備えた例を示してあるが、これらは必要に応じて配置される。
【０１７０】
以下、本実施形態に係る画像形成装置の各構成について説明する。
【０１７１】
−帯電装置−
帯電装置８としては、例えば、導電性又は半導電性の帯電ローラ、帯電ブラシ、帯電フィルム、帯電ゴムブレード、帯電チューブ等を用いた接触型帯電器が使用される。また、非接触方式のローラ帯電器、コロナ放電を利用したスコロトロン帯電器やコロトロン帯電器等のそれ自体公知の帯電器等も使用される。
【０１７２】
−露光装置−
露光装置９としては、例えば、電子写真感光体７表面に、半導体レーザ光、ＬＥＤ光、液晶シャッタ光等の光を、定められた像様に露光する光学系機器等が挙げられる。光源の波長は電子写真感光体の分光感度領域内とする。半導体レーザの波長としては、７８０ｎｍ付近に発振波長を有する近赤外が主流である。しかし、この波長に限定されず、６００ｎｍ台の発振波長レーザや青色レーザとして４００ｎｍ以上４５０ｎｍ以下に発振波長を有するレーザも利用してもよい。また、カラー画像形成のためにはマルチビームを出力し得るタイプの面発光型のレーザ光源も有効である。
【０１７３】
−現像装置−
現像装置１１としては、例えば、現像剤を接触又は非接触させて現像する一般的な現像装置が挙げられる。現像装置１１としては、上述の機能を有している限り特に制限はなく、目的に応じて選択される。例えば、一成分系現像剤又は二成分系現像剤をブラシ、ローラ等を用いて電子写真感光体７に付着させる機能を有する公知の現像器等が挙げられる。中でも現像剤を表面に保持した現像ローラを用いるものが好ましい。
【０１７４】
現像装置１１に使用される現像剤は、トナー単独の一成分系現像剤であってもよいし、トナーとキャリアとを含む二成分系現像剤であってもよい。また、現像剤は、磁性であってもよいし、非磁性であってもよい。これら現像剤は、周知のものが適用される。
【０１７５】
−クリーニング装置−
クリーニング装置１３は、クリーニングブレード１３１を備えるクリーニングブレード方式の装置が用いられる。
なお、クリーニングブレード方式以外にも、ファーブラシクリーニング方式、現像同時クリーニング方式を採用してもよい。
【０１７６】
−転写装置−
転写装置４０としては、例えば、ベルト、ローラ、フィルム、ゴムブレード等を用いた接触型転写帯電器、コロナ放電を利用したスコロトロン転写帯電器やコロトロン転写帯電器等のそれ自体公知の転写帯電器が挙げられる。
【０１７７】
−中間転写体−
中間転写体５０としては、半導電性を付与したポリイミド、ポリアミドイミド、ポリカーボネート、ポリアリレート、ポリエステル、ゴム等を含むベルト状のもの（中間転写ベルト）が使用される。また、中間転写体の形態としては、ベルト状以外にドラム状のものを用いてもよい。
【０１７８】
図３は、本実施形態に係る画像形成装置の他の一例を示す概略構成図である。
図３に示す画像形成装置１２０は、プロセスカートリッジ３００を４つ搭載したタンデム方式の多色画像形成装置である。画像形成装置１２０では、中間転写体５０上に４つのプロセスカートリッジ３００がそれぞれ並列に配置されており、１色に付き１つの電子写真感光体が使用される構成となっている。なお、画像形成装置１２０は、タンデム方式であること以外は、画像形成装置１００と同様の構成を有している。
【実施例】
【０１７９】
以下、本発明の実施例について説明するが、本発明は以下の実施例に限定されるものではない。なお、実施例において、特に限定のないかぎり「部」は「質量部」を意味し、「％」は「質量％」を意味する。
【０１８０】
［電荷輸送層形成用塗布液の製造］
−電荷輸送層形成用塗布液１−
Ｎ，Ｎ’−ジフェニル−Ｎ，Ｎ’−ビス（３−メチルフェニル）−［１，１’］ビフェニル−４，４’−ジアミン（前記構造式（ＣＴ２Ａ）で示される電荷輸送材料）７５質量部と、ビスフェノールＺポリカーボネート樹脂（前記ＰＣＢ−１で示される構造単位で構成された単独重合体、粘度平均分子量：５万）１００質量部と、をクロロベンゼン８００質量部に加えて溶解し、電荷輸送層形成用塗布液１を得た。
【０１８１】
−電荷輸送層形成用塗布液２−
電荷輸送材料の添加量を７８質量部、ビスフェノールＺ型ポリカーボネート樹脂の添加量を１００質量部とした以外は、電荷輸送層形成用塗布液１と同様にして、電荷輸送層形成用塗布液２を得た。
【０１８２】
［実施例１］
−下引層の形成−
酸化亜鉛粒子（テイカ株式会社製、体積平均一次粒径：８５ｍｍ、比表面積：１２ｍ２／ｇ）５５質量部をテトラヒドロフラン５００質量部と攪拌混合し、シランカップリング剤（表面処理剤）として、ＫＢＭ６０３（信越化学工業製、Ｎ−２−（アミノエチル）−３−アミノプロピルトリメトキシシラン）を酸化亜鉛粒子１００質量部に対し０．８０質量部添加し、２時間攪拌した。その後、テトラヒドロフランを減圧蒸留にて除去し、１２０℃で３時間焼き付けを行い、シランカップリング剤で表面処理した酸化亜鉛粒子を得た。
【０１８３】
前記シランカップリング剤で表面処理した酸化亜鉛粒子１００質量部と、電子受容性化合物としてアントラキノン１質量部と、硬化剤としてブロック化イソシアネート（スミジュール３１７３、住友バイエルンウレタン社製）２２．５質量部と、ブチラール樹脂（エスレックＢＭ−１、積水化学工業製）２５質量部とを、メチルエチルケトン１４２質量部と混合した混合液を得た。この混合液３８質量部と、メチルエチルケトン２５質量部とを混合し、直径１ｍｍのガラスビーズを用いてサンドミルにて５時間の分散（すなわち分散時間を５時間とする分散）を行い、分散液を得た。
得られた分散液に、触媒としてジオクチルスズジラウレート０．００８質量部と、シリコーン樹脂粒子（トスパール１４５、モメンティブ・パフォーマンス・マテリアルズ社製）６．５質量部とを添加し、下引層形成用の塗布液を得た。
この塗布液を、浸漬塗布法にて直径３０ｍｍのアルミニウム基材上に塗布し、硬化温度：１８３℃、硬化時間：２４分、風速：１．１ｍ／ｓの条件で乾燥硬化を行い、厚さ２５μｍの下引層を得た。
【０１８４】
−電荷発生層の形成−
次に、電荷発生材料として、ＣｕＫα特性Ｘ線を用いたＸ線回折スペクトルのブラッグ角（２θ±０．２゜）が少なくとも７．４゜、１６．６゜、２５．５゜、及び２８．３゜の位置に回折ピークを有するクロロガリウムフタロシアニン結晶１５質量部、塩化ビニル−酢酸ビニル共重合体樹脂（ＶＭＣＨ、日本ユニオンカーバイト社製）１０質量部、及びｎ−ブチルアルコール３００質量部からなる混合物を、直径１ｍｍのガラスビーズを用いてサンドミルにて４時間分散して電荷発生層形成用の塗布液を得た。この電荷発生層形成用の塗布液を前記下引層上に浸漬塗布し、１５０℃、５分で乾燥して、厚みが０．２μｍの電荷発生層を得た。
【０１８５】
−電荷輸送層の形成−
次に、得られた電荷輸送層形成用塗布液１を、下記方法により電荷発生層上に浸漬塗布し、膜厚が４０μｍである単層の浸漬塗装膜である電荷輸送層を形成した。
【０１８６】
具体的には、下引層及び電荷発生層が形成されたアルミニウム基材の軸方向の一端を、温風供給管及び温風排出管を備えた密閉部材によってチャック（密閉）した。そして、アルミニウム基材の密閉されていない他端を下側に向けて、環境温度３０℃の室内において３０℃に維持された電荷輸送層形成用塗布液中に、アルミニウム基材の他端（下端）側から浸漬させた。
次いで、温風供給管からアルミニウム基材の内部に温風（温度：３０℃、供給量：２５Ｌ／ｍｉｎ）を供給し、温風排出管から温風を排出しながら、アルミニウム基材を電荷輸送層形成用塗布液から引き上げた。
アルミニウム基材の全体が電荷輸送層形成用塗布液から引き上げられた後、引き続き温風供給管からアルミニウム基材の内部に温風を供給し続けながら、アルミニウム基材の他端（下端）の拭き取りを行った。
さらに、引き続き温風供給管からアルミニウム基材の内部に温風を供給し続けながら、環境温度３０℃の室内で２分間放置し、指触乾燥させた。
温風の供給を停止し、指触乾燥膜が形成されたアルミニウム基材を乾燥炉に入れ、１４０℃で４０分の加熱乾燥を行い、電荷輸送層を得た。
以上のようにして、実施例１の感光体を得た。
【０１８７】
［実施例２〜５］
温風の温度を表１に示すように変更した以外は、実施例１と同様にして、それぞれ、実施例２〜実施例５の感光体を得た。
【０１８８】
［実施例６］
電荷輸送層全体の膜厚を３２μｍに変更した以外は、実施例１と同様にして、実施例６の感光体を得た。
【０１８９】
［実施例７］
電荷輸送層形成用塗布液１の代わりに、電荷輸送層形成用塗布液２を用いた以外は、実施例１と同様にして、実施例７の感光体を得た。
【０１９０】
［比較例１〜２］
温風の温度を表１に示すように変更した以外は、実施例１と同様にして、それぞれ、比較例１〜比較例２の感光体を得た。
得られた各感光体における電荷輸送層全体の膜厚（表中の「膜厚（μｍ）」、電荷輸送層全体における樹脂１００質量部に対する特定電荷輸送材料の含有量（表中の「電荷輸送材料含有量（質量部）」）、並びに電荷輸送層における｜ΔＩ｜値（表中の「｜ΔＩ｜値」）及び｜ΔＩ’｜値（表中の「｜ΔＩ’｜値」）を表１に示す。
【０１９１】
［感光体の評価］
各実施例及び比較例で得られた感光体について、以下の評価を行った。結果を表１に示す。
【０１９２】
（画像の濃度差の評価）
各例で得られた感光体を、電子写真方式の画像形成装置（富士ゼロックス社製：ＤｏｃｕＣｅｎｔｒｅ  ｆ１１００）に搭載し、Ａ３サイズの用紙に画像濃度７０％の全面ハーフトーン画像（シアン色の全面ハーフトーン画像）を１０００枚出力した。なお、画像出力は全て１０℃、１５％ＲＨの環境下で実施した。
１０００枚目における全面ハーフトーン画像について、感光体の軸方向の両端（つまり、一端及び他端）に対応する領域それぞれ５箇所ずつについて、画像濃度計（Ｘ−Ｒｉｔｅ９３８：Ｘ−Ｒｉｔｅ社製）を用いて画像濃度を測定して平均し、その画像濃度差（すなわち、「一端の平均画像濃度−他端の平均画像濃度」の絶対値）を求め、以下の評価基準で判定した。なお、Ｇ３までが許容される範囲である。
【０１９３】
−評価基準−
Ｇ１：０  ≦  画像濃度差  ≦  ０．０５
Ｇ２：０．０５  ＜  画像濃度差  ≦  ０．１
Ｇ３：０．１  ＜  画像濃度差  ≦  ０．２
Ｇ４：０．２  ＜  画像濃度差  ≦  ０．２５
Ｇ５：０．２５  ＜  画像濃度差
【０１９４】
（偏摩耗の評価）
各例で得られた感光体を、電子写真方式の画像形成装置（富士ゼロックス社製：ＤｏｃｕＣｅｎｔｒｅ  ｆ１１００）に搭載し、２ｃｍ×２ｃｍのハーフトーン画像（画像密度７０％）を１枚につき２箇所、１００００００枚形成した。
そして、感光体の軸方向の両端（つまり、一端及び他端）について、上記画像形成を行う前における電荷輸送層の膜厚と上記画像形成を行った後における電荷輸送層の膜厚とを測定してその差から摩耗量を求め、一端における摩耗量と他端における摩耗量との差（すなわち、「一端の摩耗量（μｍ）−他端の摩耗量（μｍ）」の絶対値）を算出して「偏摩耗（μｍ）」とした。
なお、画像形成は全て１０℃、１５％ＲＨの環境下で実施した。
【０１９５】
【表１】
2019060909.tif 000012
【０１９６】
上記結果から、本実施例の感光体は、比較例の感光体に比べ、軸方向における画像の濃度差が抑制されていることがわかる。また、本実施例の感光体は、比較例の感光体に比べ、軸方向における偏摩耗が抑制されていることがわかる。
【符号の説明】
【０１９７】
１  下引層、２  電荷発生層、３  電荷輸送層、４  導電性基体、７  電子写真感光体、７Ａ  電子写真感光体、８  帯電装置、９  露光装置、１１  現像装置、１３  クリーニング装置、１４  潤滑材、４０  転写装置、５０  中間転写体、１００  画像形成装置、１２０  画像形成装置、１３１  クリーニングブレード、１３２  繊維状部材（ロール状）、１３３  繊維状部材（平ブラシ状）、３００  プロセスカートリッジ
【図１】
2019060909.tif 000013
【図２】
2019060909.tif 000014
【図３】
2019060909.tif 000015